(57)【要約】  本発明は、イオン液体を含む帯電防止添加剤を含む帯電防止ポリウレタンに関し、及びこのような帯電防止ポリマーを製造する方法に関する。更に本発明は、本発明に従う帯電防止ポリウレタンを含む帯電防止靴ソールに関し、及びポリウレタンのために、イオン液体を帯電防止添加剤として使用する方法に関する。【選択図】なし【特許請求の範囲】
【請求項１】
イオン液体を含むポリウレタン。
【請求項２】
イオン液体が、ポリマーマトリックスと共有結合していないことを特徴とする請求項１に記載のポリウレタン。
【請求項３】
イオン液体が室温で液体であることを特徴とする請求項１又は２に記載のポリウレタン。
【請求項４】
イオン液体のために使用されるカチオンが、１，２，３−トリメチルイミダゾリウム、１，３，４，５−テトラメチルイミダゾリウム、１，３，４−ジメチルイミダゾリウム、１，３，４−トリメチルイミダゾリウム、１，３−ジブチル−２−メチルイミダゾリウム、１，３−ジブチルイミダゾリウム、１，２−ジメチルイミダゾリウム、１，３−ジメチルイミダゾリウム、１−ベンジル−３−メチルイミダゾリウム、１−ブチル−２，３−ジメチルイミダゾリウム、１−ブチル−２−エチル−５−メチルイミダゾリウム、１−ブチル−２−エチルイミダゾリウム、１−ブチル−２−メチルイミダゾリウム、１−ブチル−３，４，５−トリメチルイミダゾリウム、１−ブチル−３，４−ジメチルイミダゾリウム、１−ブチル−３−エチルイミダゾリウム、１−ブチル−４−メチルイミダゾリウム、１−ブチルイミダゾリウム、１−デシル−３−メチルイミダゾリウム、１−ドデシル−３−メチルイミダゾリウム、１−エチル−２，３−ジメチルイミダゾリウム、１−エチル−３−メチルイミダゾリウム、１−ヘキサデシル−２，３−ジメチルイミダゾリウム、１−ヘキサデシル−３−メチルイミダゾリウム、１−ヘキシル−２，３−ジメチルイミダゾリウム、１−ヘキシル−３−メチルイミダゾリウム、１−メチル−２−エチルイミダゾリウム、１−メチル−３−オクチルイミダゾリウム、１−メチルイミダゾリウム、１−ペンチル−３−メチルイミダゾリウム、１−フェニルプロピル−３−メチルイミダゾリウム、１−プロピル−２，３−ジエメチルイミダゾリウム、１−テトラデシル−３−メチルイミダゾリウム、２，３−ジメチルイミダゾリウム、２−エチル−３，４−ジメチルイミダゾリウム、３，４−ジメチルイミダゾリウム、１，２−ジメチルピリジニウム、グアニジニウム、ヘキサメチルグアニジニウム、Ｎ，Ｎ，Ｎ'，Ｎ'−テトラメチル−Ｎ”−エチルグアニジニウム、Ｎ−ペンタメチル−Ｎ−イソプロピルグアニジニウム、Ｎ−ペンタメチル−Ｎ−プロピルグアニジニウム、ベンジルトリフェニルホスホニウム、テトラブチルホスホニウム、トリヘキシル（テトラデシル）ホスホニウム、及びトリイソブチル（メチル）ホスホニウムから成る群から選ばれるカチオンであることを特徴とする請求項３に記載のポリウレタン。
【請求項５】
イオン液体のために使用されるアニオンが、酢酸塩、ビス（２，４，４−トリメチルペンチル）ホスフィン酸塩、ビス（マロナート）ホウ酸塩、ビス（オキサレート）ホウ酸塩、ビス（ペンタフルオロエチル）ホスフィン酸塩、ビス（フタラート）ホウ酸塩、ビス（サリシラート）ホウ酸塩、ビス（トリフルオロメタンスルホニル）イミデート、ビス（トリフルオロメタンスルホニル）メタン、ビス（トリフルオロメチル）イミデート、ホウ酸塩、臭化物、臭素アルミン酸塩、炭酸塩、クロロアルミン酸塩、デシルベンゼンスルホン酸塩、ジクロロカプレート、ジシアナミド、ジデシルベンゼンスルホン酸塩、ジドデシルベンゼンスルホン酸塩、ジエチルリン酸塩、リン酸二水素塩、ドデシルベンゼンスルホン酸塩、エチル硫酸塩、スルホン酸エチル、フッ化物、ヘキサフルオロリン酸塩、炭酸水素塩、リン酸水素塩、硫酸水素塩、亜硫酸水素塩、ヨウ化物、メチル硫酸塩、スルホン酸メチル、硝酸塩、亜硝酸塩、リン酸塩、亜硫酸塩、テトラシアンホウ酸塩、テトラフルオロホウ酸塩、テトラキス（水素スルファト）ホウ酸塩、テトラキス（メチルスルホネート）ホウ酸塩、チオシアネート、トシレート、トリクロロ亜鉛酸塩、トリフルオロ酢酸塩、トリフルオロスルホン酸メチル、トリス（ヘプタフルオロプロピル）トリフルオロリン酸塩、トリス（ノナフルオロブチル）トリフルオロリン酸塩、トリス（ペンタフルオロエチル）トリフルオロリン酸塩、トリス（ペンタフルオロエチルスルホニル）トリフルオロリン酸塩から成る群から選ばれるアニオンであることを特徴とする請求項１〜４の何れか１項に記載のポリウレタン。
【請求項６】
イオン液体が、１−エチル−３−メチルイミダゾリウムスルホン酸メチル、１−エチル−３−メチルイミダゾリウムジシアナミド、１−エチル−３−メチルイミダゾリウムエチル硫酸塩、１−エチル−３−メチルイミダゾリウムチオシアネート、１−エチル−３−メチルイミダゾリウムテトラフルオロホウ酸塩、１−エチル−３−メチルイミダゾリウムヘキサフルオロリン酸塩、１−エチル−３−メチルイミダゾリウムジエチルリン酸塩、１−エチル−３−メチルイミダゾリウム臭化物、１−エチル−３−メチルイミダゾリウムｐ−トルエンスルホン酸塩、１−ブチル−３−メチルイミダゾリウムメタンスルホン酸塩、１−ブチル−３−メチルイミダゾリウムジシアナミド、１−ブチル−３−メチルイミダゾリウムエチル硫酸塩、１−ブチル−３−メチルイミダゾリウムチオシアネート、１−ブチル−３−メチルイミダゾリウムジメチルリン酸塩、１−ブチル−３−メチルイミダゾリウム臭化物、１−ブチル−３−メチルイミダゾリウムｐ−トルエンスルホン酸塩、１−ブチル−３−メチルイミダゾリウムテトラフルオロホウ酸塩、及び１−ブチル−３−メチルイミダゾリウムヘキサフルオロリン酸塩から成る群から選ばれることを特徴とする請求項１〜３の何れか１項に記載のポリウレタン。
【請求項７】
イオン液体が、ポリマーの合計質量に対して０．００１〜３０質量％の量で含まれることを特徴とする請求項１〜６の何れか１項に記載のポリウレタン。
【請求項８】
請求項１〜７の何れか１項に記載のポリウレタンを含むことを特徴とするローラー。
【請求項９】
請求項１〜７の何れか１項に記載のポリウレタンを含むことを特徴とするフィルム。
【請求項１０】
請求項１〜７の何れか１項に記載のポリウレタンを含むことを特徴とするフロアカバリング。
【請求項１１】
気泡ポリウレタンであることを特徴とする請求項１〜７の何れか１項に記載のポリウレタン。
【請求項１２】
請求項１１に記載の気泡ポリウレタンを含むことを特徴とする自動車室内要素。
【請求項１３】
請求項１〜７又は請求項１１の何れか１項に記載のポリウレタンを含むことを特徴とする帯電防止靴ソール。
【請求項１４】
請求項１３に記載の帯電防止靴ソールをスルーソール及び／又はアウトソールとして含むことを特徴とする安全靴。
【請求項１５】
帯電防止ポリイソシアネート重付加生成物を製造する方法であって、
ａ）有機及び／又は改質ポリイソシアネートを、
ｂ）反応性水素原子を少なくとも２個有し、分子量が比較的高い少なくとも１種の化合物、及び
ｃ）適切であれば、低分子量鎖増量剤と、以下のｄ）〜ｇ）
ｄ）イオン液体を含む帯電防止添加剤、
ｅ）触媒、
ｆ）適切であれば、発泡剤、及び
ｇ）適切であれば他の添加剤
の存在下に反応させることを含む方法。
【請求項１６】
イオン液体をポリウレタン用の帯電防止添加剤として使用する方法。
【発明の詳細な説明】
【技術分野】
【０００１】
本発明は、イオン液体を含むポリウレタンに関する。本発明は更に、このようなポリウレタン、ローラ、フロアカバリング（床仕上げ剤）、自動車室内要素、フィルム及び本発明に従うポリウレタンを含む帯電防止靴ソールに関し、及びイオン液体を帯電防止添加剤として使用する方法に関する。
【０００２】
本発明の更なる実施の形態は、請求項、発明の詳細な説明、及び実施例に見出すことができる。上述した特徴及び更に本発明について以下に更に説明する特徴は、記載した特定の組合せに使用可能であるばかりでなく、本発明の範囲から出ることなく、他の如何なる組合せにおいてでも使用可能である。
【背景技術】
【０００３】
静電荷は、電気絶縁体又はこのような絶縁体によって絶縁された物品又は人物に発生し得るものであり、そしてしばしば望ましくない損傷が発生し及び時として危険である。例えば、医学上のある適用例又は電子部品の製造では、ダストを低減させた雰囲気内で作業する必要性が発生し得る。しかしながら、人物又は物品に静電荷があると、これら人物又は物品に付着するダストの範囲は増加し、そして、これらダスト粒子は、これらの場合、面倒（厄介）になる。更に、電荷は、突然の放電をもたらし得るもので、この結果、例えば、電子部品（電子要素）がダメージを受け得る。爆発の危険が存在する場所では、電気放電は、爆発の原因ともなり得る。従って、これら物品又は人物をアースすることによって、帯電する危険性を低減させる試みがなされている。
【０００４】
多くの場合、電気絶縁体はポリマーである。通常、これらポリマーは、導電性材料によって替えることができないので、帯電防止添加剤を点加することによりポリマーの導電性を増し、そして物品又は材料をアースしている。以降、帯電防止添加剤を含むポリマーは、帯電防止ポリマー（antistatic）ポリマーと称される。
【０００５】
このような帯電防止ポリマーは公知である。例えば、特許文献１（ＤＥ３５３１６６０）には、帯電防止ポリウレタン靴ソールが記載されている。帯電防止効果は、０．０１〜０．３質量％の化学的に化合したスルホン酸基を使用して達成されている。達成された体積抵抗は、＜１０8Ω／ｃｍである。
【０００６】
更に、特許文献２（ＥＰ２７０００９）には、ナトリウムトリフェニルホウ酸塩が帯電防止添加剤として存在する、帯電防止ポリウレタン靴が記載されている。
【０００７】
種々の第４級のアンモニウム塩を、ポリマーの導電性を増すために使用することが特許文献３（ＥＰ１１３４２６８）に記載されている。これらは、ＲｈｏｄｉａからのＣａｔａｆｏｒ（登録商標）又はＣａｔａｆｏｒ  ＰＵ（登録商標）等の市販の帯電防止剤の改質（変性:modification）である。これにより１０7Ω／ｃｍの体積抵抗が達成される。特許文献３（ＥＰ１１３４２６８）中の実施例では、体積抵抗の雰囲気中湿度への重要な依存性が実証されている。
【０００８】
特許文献４（ＤＥ３５２８５９７）には、導電性改良剤としてカーボンブラックを使用する方法が記載されている。＜１０9Ω／ｃｍの体積抵抗が達成されている。不利な点は、製品が黒色であることであり、そして比較的大量に使用された場合には、機械的性質が低下することである。
【０００９】
【特許文献１】ＤＥ３５３１６６０
【特許文献２】ＥＰ２７０００９
【特許文献３】ＥＰ１１３４２６８
【特許文献４】ＤＥ３５２８５９７
【発明の開示】
【発明が解決しようとする課題】
【００１０】
従来技術の不利な点は、しばしば１０7Ω／ｃｍ以上のポリマー等は、体積抵抗がまだなお非常に高いことであり、そして体積抵抗が大気中の湿度に依存することである。この結果、静電荷は、導電性添加剤（の添加）にもかかわらず発生し得る。
【００１１】
従来技術で提案されている帯電防止添加剤の更なる不利な点は、長期間の作用がしばしば不十分であることで、この結果、特定のケースでは、ポリマーの体積抵抗は、わずか数日後には増加する。
【００１２】
最後に、公知の帯電防止添加剤の大量の添加は、材料特性の劣化をもたらす。
【００１３】
従って、本発明の目的は、体積抵抗が１０7Ω／ｃｍ以下であり、そして上述した不利な点を有していない帯電防止ポリウレタンを提供することにある。
【課題を解決するための手段】
【００１４】
この目的は、イオン液体を含むポリウレタンによって達成される。
【発明を実施するための最良の形態】
【００１５】
本発明の目的のために、イオン液体は、
（Ａ）好ましくは一般式（Ｉ）の塩、
［Ａ］+n［Ｙ］n-          （Ｉ）
（但し、ｎは、１、２、３又は４であり、［Ａ］+は、第４級アンモニウムカチオン、オキソニウムカチオン、スルホニウムカチオン又はホスホニウムカチオンであり、そして［Ｙ］n-は、一価、二価、三価又は四価のアニオンである）；
【００１６】
（Ｂ）一般式（ＩＩ）の混合塩
［Ａ1］+［Ａ2］+［Ｙ］n-                  （ＩＩａ）、但し  ｎ＝２；
［Ａ1］+［Ａ2］+［Ａ3］+［Ｙ］n-          （ＩＩｂ）、但し  ｎ＝３；又は
［Ａ1］+［Ａ2］+［Ａ3］+［Ａ4］+［Ｙ］n-  （ＩＩｂ）、但し  ｎ＝４；
（但し、［Ａ1］+、［Ａ2］+、［Ａ3］+及び［Ａ4］+は、［Ａ］+のために記載した群から独立して選択され、そして［Ｙ］n-は、（Ａ）で定義したものである）；又は
【００１７】
（Ｃ）一般式（ＩＩＩ）の混合塩
［Ａ1］+［Ａ2］+［Ａ3］+［Ｍ1］+［Ｙ］n-  （ＩＩＩａ）、但し  ｎ＝４；
［Ａ1］+［Ａ2］+［Ｍ1］+［Ｍ2］+［Ｙ］n-  （ＩＩＩｂ）、但し  ｎ＝４；
［Ａ1］+［Ｍ1］+［Ｍ2］+［Ｍ3］+［Ｙ］n-  （ＩＩＩｃ）、但し  ｎ＝４；
［Ａ1］+［Ａ2］+［Ｍ1］+［Ｙ］n-          （ＩＩＩｄ）、但し  ｎ＝３；
［Ａ1］+［Ｍ1］+［Ｍ2］+［Ｙ］n-          （ＩＩＩｅ）、但し  ｎ＝３；
［Ａ1］+［Ｍ1］+［Ｙ］n-                  （ＩＩＩｆ）、但し  ｎ＝２；
［Ａ1］+［Ａ2］+［Ｍ4］2+［Ｙ］n-          （ＩＩＩｇ）、但し  ｎ＝４；
［Ａ1］+［Ｍ1］+［Ｍ4］2+［Ｙ］n-          （ＩＩＩｈ）、但し  ｎ＝４；
［Ａ1］+［Ｍ5］3+［Ｙ］n-                  （ＩＩＩｉ）、但し  ｎ＝４；又は
［Ａ1］+［Ｍ4］2+［Ｙ］n-                  （ＩＩＩｊ）、但し  ｎ＝３；
（但し、［Ａ1］+、［Ａ2］+及び［Ａ3］+は、［Ａ］+のために記載した群から独立して選択され、そして［Ｙ］n-は、（Ａ）で定義したものであり、そして［Ｍ1］+、［Ｍ2］+、［Ｍ3］+は、一価の金属カチオンであり、［Ｍ4］2+は、二価の金属カチオンであり、そして［Ｍ5］3+は、三価の金属カチオンである。）である。
【００１８】
イオン液体は、融点（メルティングポイント）が−５０℃〜１５０℃の範囲であり、より好ましくは−２０℃から１００℃以下の範囲、更に好ましくは−２０℃から８０℃以下の範囲である。イオン液体の融点は、好ましくは５０℃以下であり、特に、本発明に従い使用されるイオン液体は、室温で液体である。室温で液体のイオン液体は、加工が容易であり、そして卓越した帯電防止作用を有している。
【００１９】
イオン液体のカチオン［Ａ］+を形成するのに適切な化合物は、例えば、ＤＥ１０２０２８３８Ａ１により公知である。従って、このような化合物は、酸素、リン、硫黄又は特に窒素原子、例えば少なくとも１個の窒素原子、好ましくは１〜１０個の窒素原子、特に好ましくは１〜５個の窒素原子、極めて好ましくは１〜３個の窒素原子、及び特に１〜２個の窒素原子を含むことができる。適切であれば、酸素、硫黄又はリン原子等の更なるヘテロ原子も存在可能である。窒素原子は、イオン液体のカチオン中の正電荷の適切なキャリヤであり、キャリヤからプロトン又はアルキル基が釣り合って（平衡して）アニオンに移行し、電気的に中性の分子を生成する。
【００２０】
窒素原子がイオン液体のカチオン中の正電荷のキャリヤである場合、窒素原子（例えばイオン液体の合成物中のアミン又は窒素ヘテロ環の窒素）の４級化によってカチオンが最初に生成され得る。４級化は、窒素原子のアルキル化によって行うことができる。使用するアルキル化試薬に依存して、異なるアニオンを有する塩が得られる。４級化で直接的に所望のアニオンを形成することができない場合には、窒素原子（キャリヤ）は、合成の更なる工程（段階）に導入される。例えば、ハロゲン化アンモニウムから出発して、このハロゲン化物はルイス酸と反応し、そしてハロゲン化物とルイス酸とから錯アニオン（錯陰イオン）を形成する。この代わりに、ハロゲン化物イオンを所望のアニオンによって替えることも可能である。このことは、イオン交換器の使用下に金属塩を添加し、生成した金属ハロゲン化物を沈殿させることによって達成可能であり、又は強酸によって（ハロゲン化水素の解放下）ハロゲン化物イオンを排除（置換）することによって達成可能である。適切な方法は、例えばＡｎｇｅｗ．Ｃｈｅｍ．２０００，１１２，ｐｐ．３９２６−３９４５に記載されており、そしてこの文献はここに導入される。
【００２１】
アミン又は窒素ヘテロ環中の窒素を４級化することができる適切なアルキル基は、例えば、Ｃ1−Ｃ18−アルキル、好ましくはＣ1−Ｃ10−アルキル、特に好ましくはＣ1−Ｃ6−アルキルが可能であり、そして極めて好ましくはメチルである。アルキル基は無置換であることが可能であり、又は１個又は２個以上の同一又は異なる置換基を有することができる。
【００２２】
少なくとも５員又は６員のヘテロ環、特に５員のヘテロ環（ヘテロ環は、少なくとも１個の窒素原子、及び適切であれば酸素又は硫黄原子をカチオンとして有する）を含む化合物を使用することが好ましく；特に好ましい化合物は、１個、２個又は３個の窒素原子及び硫黄又は酸素原子を有する、少なくとも１種の５員又は６員のヘテロ環を含むものであり、極めて好ましくは、２個の窒素原子を有するものである。更に好ましくは、ピリジニウム、ピリダジニウム、ピリミジニウム、ピラジニウム、イミダゾリウム、ピラゾリウム、イミダゾリウム、チアゾリウム、オキサゾリウム、ピロロリジニウム、及びイミダゾリウム等の芳香族ヘテロ環である。
【００２３】
これら化合物の中で、分子量が１０００ｇ／ｍｏｌ未満のカチオンを使用することが好ましく、この分子量は、極めて好ましくは５００ｇ／ｍｏｌ未満、特に２５０ｇ／ｍｏｌ未満である。
【００２４】
更に、式（ＩＶａ）〜（ＩＶｗ）の化合物及びこれらの構造を含むオリゴマーの中から選ばれるカチオンが好ましい。
【００２５】
【化１】
2009526109.tif 000002
【００２６】
【化２】
2009526109.tif 000003
【００２７】
【化３】
2009526109.tif 000004
【００２８】
更に適切なカチオンは、一般式（ＩＶｘ）及び（ＩＶｙ）の
化合物及びこれらの構造を有するオリゴマーである。
【００２９】
【化４】
2009526109.tif 000005
【００３０】
上述した式（ＩＶａ）〜（ＩＶｙ）の中で、
・基Ｒは、水素、炭素含有有機、飽和又は不飽和の、非環式又は環式、脂肪族、芳香族又はアラリファチックの基（これらの基は、１〜２０個の炭素原子を有し、そして無置換であって良く又は１〜５個のヘテロ原子又は官能基によって中断又は置換されていて良い）であり；そして
・基Ｒ1〜Ｒ9は、それぞれ互いに独立して、水素、スルホ基又は有機、飽和又は不飽和の、非環式又は環式、脂肪族、芳香族又はアラリファチックの基（これらの基は、１〜２０個の炭素原子を有し、そして無置換であって良く又は１〜５個のヘテロ原子又は官能基によって中断又は置換されていて良い）であり、但し、上述した式（ＩＶ）中の炭素原子と結合した（そしてヘテロ原子とは結合していない）基Ｒ1〜Ｒ9は、ハロゲン又は官能基であっても良い；又は
Ｒ1〜Ｒ9で構成される群からの２個の隣接する基が、一緒に、２価の炭素含有有機、飽和又は不飽和の、非環式又は環式、脂肪族、芳香族又はアラリファチックの基（これらの基は、１〜３０個の炭素原子を有し、そして無置換であって良く又は１〜５個のヘテロ原子又は官能基によって中断又は置換されていて良い）を形成しても良い。
【００３１】
基Ｒ及びＲ1〜Ｒ9の定義中で、ヘテロ原子は、原則として、式的に−ＣＨ2−、−ＣＨ＝、−Ｃ≡又は＝Ｃ＝基を置換することができる全てのヘテロ原子である。炭素含有基がヘテロ原子(heteroatom)を含む場合、酸素、窒素、硫黄、リン及びシリコンが好ましい。好ましい基として、−Ｏ−、−Ｓ−、−ＳＯ−、−ＳＯ2−、−ＮＲ’−、−Ｎ＝、−ＰＲ’2及び−ＳｉＲ’2 （但し、基Ｒ’はそれぞれの場合、炭素含有基の残りの部分である。）が特に挙げられて良い。上述した式（ＩＶ）中で、基Ｒ1〜Ｒ9が炭素原子と結合している（そしてヘテロ原子と結合していない）場合には、基Ｒ1〜Ｒ9は、ヘテロ原子を介して直接的に結合されていても良い。
【００３２】
適切な官能基は、原則として、炭素原子又はヘテロ原子と結合可能な全ての官能基である。記載して良い例は、−ＯＨ（ヒドロキシ）、＝Ｏ（特にカルボニル基）、−ＮＨ2（アミノ）、＝ＮＨ（イミノ）、−ＣＯＯＨ（カルボキシ）、−ＣＯＮＨ2（カルボキシアミド）、−ＳＯ3Ｈ（スルホ）及び−ＣＮ（シアノ）である。官能基及びヘテロ原子は、直接的に隣接していても良く、これにより、複数の原子との組合せ、例えば、−Ｏ−（エーテル）、−Ｓ−（チオエーテル）、−ＣＯＯ−（エステル）、−ＣＯＮＨ−（第２アミド）又は−ＣＯＮＲ’−（第３アミド）等の隣接する複数原子、例えば、ジ（Ｃ1−Ｃ4−アルキル）アミノ、Ｃ1−Ｃ4−アルキルカルボニル、又はＣ1−Ｃ4−アルキルオキシも含まれる。
【００３３】
ハロゲンとして、フッ素、塩素、臭素及びヨウ素が挙げられて良い。
【００３４】
基Ｒは、好ましくは、
・非分岐又は分岐したＣ1−Ｃ18−アルキルであり、そして、無置換であって良く、又は１個以上のヒドロキシ、ハロゲン、フェニル、シアノ、Ｃ1−Ｃ6−アルコキシカルボニル、及び／又はスルホン酸基によって置換されていて良く、及び合計で１〜２０個の炭素原子を有するもので、例えば、メチル、エチル、１−プロピル、２−プロピル、１−ブチル、２−ブチル、２−メチル−１−プロピル（イソブチル）、２−メチル−２−プロピル（ｔｅｒｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、１−ヘプチル、１−オクチル、１−ノニル、１−デシル、１−ウンデシル、１−ドデシル、１−テトラデシル、１−ヘキサデシル、１−オクタデシル、２−ヒドロキシエチル、ベンジル、３−フェニルプロピル、２−シアノエチル、２−（メトキシカルボニル）エチル、２−（エトキシカルボニル）エチル、２−（ｎ−ブトキシカルボニル）エチル、トリフルオロメチル、ジフルオロメチル、フルオロメチル、ペンタフルオロエチル、ヘプタフルオロプロピル、ヘプタフルオロイソプロピル、ノナフルオロブチル、ノナフルオロイソブチル、ウンデシルフルオロペンチル、ウンデシルフルオロペンチル、６−ヒドロキシヘキシル、及びプロピルスルホン酸；
・グリコール、ブチレングリコールから誘導される基、及び１〜１００単位を有し、及び末端基として水素又はＣ1−Ｃ8−アルキル基を有する、これらのオリゴマー、例えば、ＲAＯ−（ＣＨＲB−ＣＨ2−Ｏ）n−ＣＨＲB−ＣＨ2−又はＲAＯ−（ＣＨ2ＣＨ2ＣＨ2ＣＨ2Ｏ）n−ＣＨ2ＣＨ2ＣＨ2ＣＨ2Ｏ−、（但し、ＲA及びＲBが、好ましくは、水素、メチル又はエチルであり、そしてｎが、好ましくは０〜３である）、特に３−オキサブチル、３−オキサペンチル、３，６−ジオキサヘプチル、３，６−ジオキサオクチル、３，６，９−トリオキサデシル、３，６，９−トリオキサウンデシル、３，６，９，１２−テトラオキサトリデシル及び３，６，９，１２−テトラオキサテトラデシル；
・ビニル；及び
・Ｎ，Ｎ−ジメチルアミノ及びＮ，Ｎ−ジエチルアミノ等のＮ，Ｎ−ジ−Ｃ1−Ｃ6−アルキルアミノ、
である。
【００３５】
基Ｒは、特に好ましくは、非分岐及び無置換の、メチル、エチル、１−プロピル、１−ブチル、１−ペンチル、１−ヘキシル、１−ヘプチル、１−オクチル、１−デシル、１−ドデシル、１−テトラデシル、１−ヘキサデシル、１−オクタデシル等のＣ1−Ｃ18−アルキル、特にメチル、エチル、１−ブチル及び１−オクチル又はＣＨ3Ｏ−（ＣＨ2ＣＨ2Ｏ）n−ＣＨ2ＣＨ2−及びＣＨ3ＣＨ2Ｏ−（ＣＨ2ＣＨ2Ｏ）n−ＣＨ2ＣＨ2−（但し、ｎが、０〜３である）である。
【００３６】
好ましい基Ｒ1〜Ｒ9は、それぞれ互いに独立して、
・水素；
・ハロゲン；
・官能基、特に上述したもの；
・任意に、官能基、アリール、アルキル、アリールオキシ、アルキルオキシ、ハロゲン、ヘテロ原子、及び／又はヘテロ環で置換された、及び／又は１個以上の酸素原子及び／又は硫黄原子及び／又は１個以上の置換された又は無置換のイミノ基で中断された(interrupted)Ｃ1−Ｃ18−アルキル；
・任意に、官能基、アリール、アルキル、アリールオキシ、アルキルオキシ、ハロゲン、ヘテロ原子、及び／又はヘテロ環で置換された、及び／又は１個以上の酸素原子及び／又は硫黄原子及び／又は１個以上の置換された又は無置換のイミノ基で中断されたＣ2−Ｃ18−アルキル；
・任意に、官能基、アリール、アルキル、アリールオキシ、アルキルオキシ、ハロゲン、ヘテロ原子、及び／又はヘテロ環で置換されたＣ6−Ｃ12−アルキル；
・任意に、官能基、アリール、アルキル、アリールオキシ、アルキルオキシ、ハロゲン、ヘテロ原子、及び／又はヘテロ環で置換されたＣ5−Ｃ12−シクロアルキル；
・任意に、官能基、アリール、アルキル、アリールオキシ、アルキルオキシ、ハロゲン、ヘテロ原子、及び／又はヘテロ環で置換されたＣ5−Ｃ12−シクロアルケニル；
・任意に、官能基、アリール、アルキル、アリールオキシ、アルキルオキシ、ハロゲン、ヘテロ原子、及び／又はヘテロ環で置換された、５員又は６員の酸素原子、窒素原子及び／又は硫黄原子を含むヘテロ環；であるか、又は
２個の隣接する基が互いに、
・不飽和、飽和の、又は芳香族の、任意に官能基、アリール、アルキル、アリールオキシ、アルキルオキシ、ハロゲン、ヘテロ原子、及び／又はヘテロ環で置換された、及び任意に１個以上の酸素原子及び／又は硫黄原子及び／又は１個以上の置換された又は無置換のイミノ基で中断された環を形成するものである。
・任意に官能基、アリール、アルキル、アリールオキシ、アルキルオキシ、ハロゲン、ヘテロ原子、及び／又はヘテロ環で置換されたＣ1−Ｃ18−アルキルは、好ましくは、メチル、エチル、１−プロピル、２−プロピル、１−ブチル、２−ブチル、２−メチル−１−プロピル（イソブチル）、２−メチル−２−プロピル（ｔｅｒｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、ヘプチル、オクチル、２−エチルヘキシル、２，４，４−トリメチルペンチル、１，１，３，３−テトラメチルブチル、１−ノニル、１−デシル、１−ウンデシル、１−ドデシル、１−トリデシル、１−テトラデシル、１−ペンタデシル、１−ヘキサデシル、１−ヘプタデシル、１−オクタデシル、シクロペンチルメチル、２−シクロペンチルエチル、３−シクロペンチルプロピル、シクロヘキシルメチル、２−シクロヘキシルエチル、３−シクロヘキシルプロピル、ベンジル（フェニルメチル）、ジフェニルメチル（ベンズヒドリル）、トリフェニルメチル、１−フェニルエチル、２−フェニルエチル、３−フェニルプロピル、α，α−ジメチルベンジル、ｐ−トリルメチル、１−（ｐ−ブチルフェニル）エチル、ｐ−クロロベンジル、２，４−ジクロロベンジル、ｐ−メトキシベンジル、ｍ−エトキシベンジル、２−シアノエチル、２−シアノプロピル、２−メトキシカルボニルエチル、２−エトキシカルボニルエチル、２−ブトキシカルボニルプロピル、１，２−ジ−（メトキシカルボニル）エチル、メトキシ、エトキシ、ホルミル、１，３−ジオキソラン−２−イル、１，３−ジオキサン−２−イル、２−メチル−１，３−ジオキソラン−２−イル、４−メチル−１，３−ジオキソラン−２−イル、２−ヒドロキシエチル、２−ヒドロキシプロピル、３−ヒドロキシプロピル、４−ヒドロキシブチル、６−ヒドロキシヘキシル、２−アミノエチル、２−アミノプロピル、３−アミノプロピル、４−アミノブチル、６−アミニヘキシル、２−メチルアミノエチル、２−メチルアミノプロピル、３−メチルアミノプロピル、４−メチルアミノブチル、６−メチルアミノヘキシル、２−ジメチルアミノエチル、２−ジメチルアミノプロピル、３−ジメチルアミノプロピル、４−ジメチルアミノブチル、６−ジメチルアミノヘキシル、２−ヒドロキシ−２，２−ジメチルエチル、２−フェノキシエチル、２−フェノキシプロピル、３−フェノキシプロピル、４−フェニキシブチル、６−フェノキシヘキシル、２−メトキシエチル、２−メトキシプロピル、３−メトキシプロピル、４−メトキシブチル、６−メトキシヘキシル、２−エ��キシエチル、２−エトキシプロピル、３−エトキシプロピル、４−エトキシブチル、６−エトキシヘキシル、アセチル、ＣnＦ2(n-a)+(1-b)Ｈ2a+b、但し、ｎが１〜３０、０≦ａ≦ｎ及びｂ＝０又は１である、（例えば、ＣＦ3、Ｃ2Ｆ5、ＣＨ2ＣＨ2−Ｃ(n-2)Ｆ2(n-2)+1、Ｃ6Ｆ13、Ｃ8Ｆ17、Ｃ10Ｆ21、Ｃ12Ｆ25）、クロロメチル、２−クロロエチル、トリクロロメチル、１，１−ジメチル−２−クロロエチル、メトキシメチル、２−ブチルエチル、ジエトキシメチル、ジエトキシエチル、２−イソプロポキシエチル、２−ブトキシプロピル、２−オクチルオキシエチル、２−メトキシイソプロピル、２−（メトキシカルボニル）エチル、２−（エトキシカルボニル）エチル、２−（ｎ−ブトキシカルボニル）エチル、ブチルチオメチル、２−ドデシルチオエチル、２−フェニルチオエチル、５−ヒドロキシ−３−オキサペンチル、８−ヒドロキシ−３，６−ジオキサオクチル、１１−ヒドロキシ−３，６，９−トリオキサウンデシル、７−ヒドロキシ−４−オキサヘプチル、１１−ヒドロキシ−４，８−ジオキサウンデシル、１５−ヒドロキシ−４，８，１２−トリオキサペンタデシル、９−ヒドロキシ−５−オキサノニル、１４−ヒドロキシ−５，１０−ジオキサテトラデシル、５−メトキシ−３−オキサペンチル、８−メトキシ−３，６−ジオキサオクチル、１１−メトキシ−３，６，９−トリオキサウンデシル、７−メトキシ−４−オクサヘプチル、１１−メトキシ−４，８−ジオキサウンデシル、１５−メトキシ−４，８，１２−トリオキサペンタデシル、９−メトキシ−５−オキサノニル、１４−メトキシ−５，１０−ジオキサテトラデシル、５−エトキシ−３−オキサペンチル、８−エトキシ−３，６−ジオキサオクチル、１１−エトキシ−３，６，９−トリオキサウンデシル、７−エトキシ−４−オキサヘプチル、１１−エトキシ−４，８−ジオキサウンデシル、１５−エトキシ−４，８，１２−トリオキサペンタデシル、９−エトキシ−５−オキサノニル又は１４−エトキシ−５，１０−オキサテトラデシルである。
【００３７】
任意に、官能基、アリール、アルキル、アリールオキシ、アルキルオキシ、ハロゲン、ヘテロ原子、及び／又はヘテロ環で置換された、及び／又は１個以上の酸素原子及び／又は硫黄原子及び／又は１個以上の置換された又は無置換のイミノ基で中断されたＣ2−Ｃ18−アルケニルは、好ましくは、ビニル、２−プロペニル、３−ブテニル、シス−２−ブテニル、トランス−２−ブテニル又はＣnＦ2(n-a)-(1-b)Ｈ2a-b、（但し、ｎ≦３０、０≦ａ≦ｎ及びｂ＝０又は１である。）である。
【００３８】
任意に官能基、アリール、アルキル、アリールオキシ、アルキルオキシ、ハロゲン、ヘテロ原子、及び／又はヘテロ環で置換されたＣ6−Ｃ12−アリールは、好ましくは、フェニル、トリル、キシリル、α−ナフチル、β−ナフチル、４−ジフェニルイル、クロロフェニル、ジクロロフェニル、トリクロロフェニル、ジフルオロフェニル、メチルフェニル、ジメチルフェニル、トリメチルフェニル、エチルフェニル、ジエチルフェニル、イソプロピルフェニル、ｔｅｒｔ−ブチルフェニル、ドデシルフェニル、メトキシフェニル、ジメトキシフェニル、エトキシフェニル、ヘキシルオキシフェニル、メチルナフチル、イソプロピルナフチル、クロロナフチル、エトキシナフチル、２，６−ジメチルフェニル、２，４，６−トリメチルフェニル、２，６−ジメトキシフェニル、２，６−ジクロロフェニル、４−ブロモフェニル、２−又は４−ニトロフェニル、２，４−又は２，６−ジニトロフェニル、４−ジメチルアミノフェニル、４−アセチルフェニル、メトキシエチルフェニル、エトキシメチルフェニル、メチルチオフェニル、イソプロピルチオフェニル又はｔｅｒｔ−ブチルチオフェニル又はＣ6Ｆ(5-a)Ｈa（但し、０≦ａ≦５である）である。
【００３９】
任意に官能基、アリール、アルキル、アリールオキシ、ハロゲン、ヘテロ原子、及び／又はヘテロ環で置換されたＣ5−Ｃ12−シクロアルキルは、好ましくは、シクロペンチル、シクロヘキシル、シクロオクチル、シクロドデシル、メチルシクロペンチル、ジメチルシクロペンチル、メチルシクロヘキシル、ジメチルシクロヘキシル、ジエチルシクロヘキシル、ブチルシクロヘキシル、メトキシシクロヘキシル、ジメトキシシクロヘキシル、ジエトキシシクロヘキシル、ブチルチオシクロヘキシル、クロロシクロヘキシル、ジクロロシクロヘキシル、ジクロロシクロペンチル、ＣnＦ2(n-a)-(1-b)Ｈ2a-b、（但し、ｎ≦３０、０≦ａ≦ｎ及びｂ＝０又は１である。）又はノルボルニル又はノルボルネリル等の飽和又は不飽和した二環式組成物(system)である。
【００４０】
任意に官能基、アリール、アルキル、アリールオキシ、アルキルオキシ、ハロゲン、ヘテロ原子、及び／又はヘテロ環で置換されたＣ5−Ｃ12−シクロアルケニルは、好ましくは、３−シクロペンテニル、２−シクロヘキセニル、３−シクロヘキセニル、２，５−シクロヘキサジエニル又はＣnＦ2(n-a)-3(1-b)Ｈ2a-3b、（但し、ｎ≦３０、０≦ａ≦ｎ及びｂ＝０又は１である。）である。
【００４１】
任意に官能基、アリール、アルキル、アリールオキシ、アルキルオキシ、ハロゲン、ヘテロ原子、及び／又はヘテロ環で置換された、５員又は６員の酸素原子、窒素原子及び／又は硫黄原子を含むヘテロ環は、好ましくは、フリル、チオフェニル、ピリル、ピリジル、インドリル、ベンズオキサゾリル、ジオキソリル、ジオキシル、ベンズイミダゾリル、ベンズチアゾリル、ジメチルピリジル、メチルキノリル、ジメチルピリル、メトキシフリル、ジメトキシピリジル又はジフルオロピリジルである。
【００４２】
２個の隣接する基が一緒に、不飽和、飽和の、又は芳香族の、任意に官能基、アリール、アルキル、アリールオキシ、アルキルオキシ、ハロゲン、ヘテロ原子、及び／又はヘテロ環で置換された、及び任意に１個以上の酸素原子及び／又は硫黄原子及び／又は１個以上の置換された又は無置換のイミノ基で中断された環を形成する場合、１，３−プロピレン、１，４−ブチレン、１，５−ペンチレン、２−オキサ−１，３−プロピレン、１−オキサ−１，３−プロピレン、２−オキサ−１，３−プロピレン、１−オキサ−１，３−プロペニレン、３−オキサ−１，５−ペンチレン、１−アザ−１，３−プロペニレン、１−Ｃ1−Ｃ4−アルキル−１−アザ−１，３−プロペニレン、１，４−ブタ−１，３−ジエニレン、１−アザ−１，４−ブタ−１，３−ジエニレン又は２−アザ−１，４−ブタ−１，３−ジエニレンが好ましい。
【００４３】
上述した基が酸素原子及び／又は硫黄原子及び／又は置換された又は無置換のイミノ基を含む場合、酸素原子及び／又は硫黄原子及び／又はイミノ基の数は、特に限定されない。通常、基中に５個以下、好ましくは４個以下、及び極めて好ましくは３個以下である。
【００４４】
上述した基が複数のヘテロ原子を含む場合、通常、少なくとも１個の炭素原子、好ましくは少なくとも２個の炭素原子が、２個のヘテロ原子の間に存在する。
【００４５】
特に好ましい基Ｒ1〜Ｒ9は、それぞれ互いに独立して、
・水素；
・非分岐の又は分岐した、無置換又は水素、ハロゲン、フェニル、シアノ、Ｃ1−Ｃ6−アルコキシカルボニル及び／又はスルホン酸基で一回以上置換された、及び合計で１〜２０個の炭素原子を有するＣ1−Ｃ18−アルキル、例えば、メチル、エチル、１−プロピル、２−プロピル、１−ブチル、２−ブチル、２−メチル−１−プロピル（イソブチル）、２−メチル−２−プロピル（ｔｅｒｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、１−ヘプチル、１−オクチル、１−ノニル、１−デシル、１−ウンデシル、１−ドデシル、１−テトラデシル、１−ヘキサデシル、１−オクタデシル、２−ヒドロキシエチル、ベンジル、３−フェニルプロピル、２−シアノエチル、２−（メトキシカルボニル）エチル、２−（エトキシカルボニル）エチル、２−（ｎ−ブトキシカルボニル）エチル、トリフルオロメチル、ジフルオロメチル、フルオロメチル、ペンタフルオロエチル、ヘプタフルオロプロピル、ヘプタフルオロイソプロピル、ノナフルオロブチル、ノナフルオロイソブチル、ウンデシルフルオロペンチル、ウンデシルフルオロイソペンチル、６−ヒドロキシヘキシル及びプロピルスルホン酸；
・グリコール、ブチレングリコール、及び１〜１００単位を有し、及び末端基として水素又はＣ1−Ｃ8−アルキル基を有する、これらのオリゴマー、例えば、ＲAＯ−（ＣＨＲB−ＣＨ2−Ｏ）n−ＣＨＲB−ＣＨ2−又はＲAＯ−（ＣＨ2ＣＨ2ＣＨ2ＣＨ2Ｏ）n−ＣＨ2ＣＨ2ＣＨ2ＣＨ2Ｏ−、（但し、ＲA及びＲBが、それぞれ好ましくは、水素、メチル又はエチルであり、そしてｎが、好ましくは０〜３である）、特に３−オキサブチル、３−オキサペンチル、３，６−ジオキサヘプチル、３，６−ジオキサオクチル、３，６，９−トリオキサデシル、３，６，９−トリオキサウンデシル、３，６，９，１２−テトラオキサトリデシル及び３，６，９，１２−テトラオキサテトラデシル；
・ビニル；及び
・Ｎ，Ｎ−ジメチルアミノ及びＮ，Ｎ−ジエチルアミノ等のＮ，Ｎ−ジ−Ｃ1−Ｃ6−アルキルアミノ、
である。
【００４６】
極めて好ましい基Ｒ1〜Ｒ9は、それぞれ互いに独立して、水素、又はメチル、エチル、１−ブチル、１−ペンチル、１−ヘキシル、１−ヘプチル、１−オクチル、フェニル、２−ヒドロキシエチル、２−シアノエチル、２−（メトキシカルボニル）エチル、２−（エトキシカルボニル）エチル、２−（ｎ−ブトキシカルボニル）エチル、Ｎ，Ｎ−ジメチルアミノ、Ｎ，Ｎ−ジエチルアミノ等のＣ1−Ｃ18−アルキル、塩素又はＣＨ3Ｏ−（ＣＨ2ＣＨ2Ｏ）n−ＣＨ2ＣＨ2−及びＣＨ3ＣＨ2Ｏ−（ＣＨ2ＣＨ2Ｏ）n−ＣＨ2ＣＨ2−（但し、ｎは０〜３である。）である。
【００４７】
極めて好ましいピリジニウムイオン（ＩＶａ）は、
・基Ｒ1〜Ｒ5の一つは、メチル、エチル又は塩素であり、そして残りの基Ｒ1〜Ｒ5は、水素である；
・Ｒ3がジメチルアミノであり、そして残りの基Ｒ1、Ｒ2、Ｒ4及びＲ5は水素である；
・全ての基Ｒ1〜Ｒ5が水素である；
・Ｒ2がカルボキシ又はカルボキシアミドであり、そして残りの基Ｒ1、Ｒ2、Ｒ4及びＲ5は水素である；又は、
・Ｒ1とＲ2、又はＲ2とＲ3が一緒に、１，４−ブタ−１，３−ジエニレンであり、そして残りの基Ｒ1、Ｒ2、Ｒ4及びＲ5は水素である；
及び特に、
・基Ｒ1〜Ｒ5の全てが水素である；又は
・基Ｒ1〜Ｒ5の一つは、メチル、又はエチルであり、そして残りの基Ｒ1〜Ｒ5は、水素である；
ものである。
【００４８】
極めて好ましいピリジニウムイオン（ＩＶａ）としては、１−メチルピリジニウム、１−エチルピリジニウム、１−（１−ブチル）ピリジニウム、１−（１−ヘキシル）ピリジニウム、１−（１−オクチル）ピリジニウム、１−（１−ヘキシル）ピリジニウム、１−（１−オクチル）ピリジニウム、１−（１−ドデシル）ピリジニウム、１−（１−テトラデシル）ピリジニウム、１−（ヘキサデシル）ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチルピリジニウム、１−（１−ドデシル）−２−メチルピリジニウム、１−（１−テトラデシル）−２−メチルピリジニウム、１−（１−ヘキサデシル）−２−メチルピリジニウム、１−メチル−２−エチルピリジニウム、１，２−ジエチルピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチルピリジニウム、１−（１−ヘキサデシル）−２−エチルピリジニウム、１，２−ジメチル−５−エチルピリジニウム、１，５−ジエチル−２−メチルピリジニウム、１−（１−ブチル）−２−メチル−３−エチルピリジニウム、１−（１−ヘキシル）−２−メチル−３−エチルピリジニウム及び１−（１−オクチル）−２−メチル−３−エチルピリジニウム、１−（１−ドデシル）−２−メチル−３−エチルピリジニウム、１−（１−テトラデシル）−２−メチル−３−エチルピリジニウム、及び１−（１−ヘキサデシル）−２−メチル−３−エチルピリジニウムを挙げて良い（例示）。
【００４９】
極めて好ましいピリダジニウムイオン（ＩＶｂ）は、
・Ｒ1〜Ｒ4がそれぞれ水素である；又は
・基Ｒ1〜Ｒ4の一つがメチル又はエチルであり、残りの基Ｒ1〜Ｒ4は水素である、
ものである。
【００５０】
極めて好ましいピリミジニウムイオン（ＩＶｃ）は、
・Ｒ1が水素、メチル又はエチルであり、そしてＲ2〜Ｒ4は、それぞれ互いに独立して、水素又はメチルである；又は
・Ｒ1が水素、メチル又はエチルであり、Ｒ2とＲ4は、それぞれメチルであり、そしてＲ3が水素である、
ものである。
【００５１】
極めて好ましいピラジニウムイオン（ＩＶｄ）は、
・Ｒ1が水素、メチル又はエチルであり、そしてＲ2〜Ｒ4は、それぞれ互いに独立して、水素又はメチルである；
・Ｒ1が水素、メチル又はエチルであり、Ｒ2〜Ｒ4は、それぞれメチルであり、そしてＲ3が水素である；
・Ｒ1〜Ｒ4は、それぞれメチルである；又は、
・Ｒ1〜Ｒ4は、それぞれメチル又は水素である、
ものである。
【００５２】
極めて好ましいイミダゾリウムイオン（ＩＶｅ）は、
・Ｒ1が水素、メチル、エチル、１−プロピル、１−ブチル、１−ペンチル、１−ヘキシル、１−オクチル、２−ヒドロキシエチル又は２−シアノエチルであり、そしてＲ2〜Ｒ4は、それぞれ互いに独立して、水素、メチル又はエチルであるものである。
【００５３】
極めて好ましいイミダゾリウムイオン（ＩＶｅ）として、１−メチルイミダゾリウム、１−エチルイミダゾリウム、１−（１−ブチル）イミダゾリウム、１−（１−オクチル）−イミダゾリウム、１−（１−ドデシル）イミダゾリウム、１−（１−テトラデシル）イミダゾリウム、１−（１−ヘキサデシル）−イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチルイミダゾリウム、１−（１−ヘキシル）−３−ブチルイミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−テトラデシル）−３−エチルイミダゾリウム、１−（１−テトラデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチルイミダゾリウム、１−（１−オクチル）−２，３−ジメチル−イミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチル−イミダゾリウム、１，４，５−トリメチル−３−ブチルイミダゾリウム及び１，４，５−トリメチル−３−オクチルイミダゾリウムを挙げて良い。
【００５４】
極めて好ましいピラゾリウムイオン（ＩＶｆ）、（ＩＶｇ）及び（ＩＶｇ’）は、
・Ｒ1が水素、メチル又はエチル及びＲ2〜Ｒ4が、それぞれ、互いに独立して水素又はメチルであるものである。
【００５５】
極めて好ましいピラゾリウムイオン（ＩＶｈ）は、
・Ｒ1〜Ｒ4が、それぞれ互いに独立して、水素又はメチルであるものである。
【００５６】
極めて好ましい１−ピラゾリウムイオン（ＩＶｉ）は、
・Ｒ1〜Ｒ6が、それぞれ互いに独立して、水素又はメチルであるものである。
【００５７】
極めて好ましい２−ピラゾリウムイオン（ＩＶｉ）及び（ＩＶｊ’）は、
・Ｒ1が、水素、メチル、エチル又はフェニル及びＲ2〜Ｒ6が、それぞれ互いに独立して、水素又はメチルであるものである。
【００５８】
極めて好ましい３−ピラゾリウムイオン（ＩＶｋ）及び（ＩＶｋ’）は、
・Ｒ1及びＲ2が、それぞれ互いに独立して、水素、メチル、エチル又はフェニル及びＲ3〜Ｒ6が、それぞれ互いに独立して、水素又はメチルであるものである。
【００５９】
極めて好ましいイミダゾリウムイオン（ＩＶＩ）は、
・Ｒ1及びＲ2が、それぞれ互いに独立して、水素、メチル、エチル、１−ブチル又はフェニルであり、Ｒ3及びＲ4が、それぞれ互いに独立して、水素、メチル、又はエチルであり、及びＲ5及びＲ6が、それぞれ互いに独立して、水素又はメチルであるものである。
【００６０】
極めて好ましいイミダゾリウムイオン（ＩＶｍ）及び（ＩＶｍ’）は、
・Ｒ1及びＲ2が、それぞれ互いに独立して、水素、メチル又はエチルであり、及びＲ3〜Ｒ6が、それぞれ互いに独立して、水素又はメチルであるものである。
【００６１】
極めて好ましいイミダゾリウムイオン（ＩＶｎ）及び（ＩＶｎ’）は、
・Ｒ1〜Ｒ3が、それぞれ互いに独立して、水素、メチル又はエチルであり、及びＲ4〜Ｒ6が、それぞれ互いに独立して、水素又はメチルであるものである。
【００６２】
極めて好ましいチアゾリウムイオン（ＩＶｏ）及び（ＩＶｏ’）及びオキサゾリウムイオン（ＩＶｐ）は、
・Ｒ1が、水素、メチル、エチル又はフェニルであり、そしてＲ2及びＲ3が、それぞれ互いに独立して、水素又はメチルであるものである。
【００６３】
極めて好ましい１，２，４−トリアゾリウムイオン（ＩＶｑ）及び（ＩＶｑ’）及び（ＩＶｑ”）は、
・Ｒ1及びＲ2が、互いに独立して、水素、メチル、エチル又はフェニルであり、そしてＲ3が、水素、メチル又はフェニルであるものである。
【００６４】
極めて好ましい１，２，３−トリアゾリウムイオン（ＩＶｒ）及び（ＩＶｒ’）及び（ＩＶｒ”）は、
・Ｒ1が、水素、メチル、エチルであり、そしてＲ2及びＲ3が、互いに独立して、水素、メチル又はフェニルであるか、又はＲ2とＲ3とが一緒に１，４−ブタ−１，３−ジエニレンであるものである。
【００６５】
極めて好ましいピロリジニウムイオン（ＩＶｓ）は、
・Ｒ1が、水素、メチル、エチル又はフェニルであり、そしてＲ2〜Ｒ9が、それぞれ互いに独立して、水素、メチルであるものである。
【００６６】
極めて好ましいイミダゾリウムイオン（ＩＶｔ）は、
・Ｒ1及びＲ4が、それぞれ互いに独立して、水素、メチル、エチル又はフェニルであり、そしてＲ2及びＲ3、及びＲ5〜Ｒ8がそれぞれ互いに独立して、水素、メチルであるものである。
【００６７】
極めて好ましいアンモニウムイオン（ＩＶｕ）は、
・Ｒ1〜Ｒ3が、それぞれ互いに独立して、Ｃ1−Ｃ18−アルキルである；又は
・Ｒ1及びＲ2が、一緒に、１，５−ペンチレン又は３−オキサ−１，５−ペンタレンであり、及びＲ3が、Ｃ1−Ｃ18−アルキル、２−ヒドロキシルエチル又は２−シアノエチルであるものである。
【００６８】
極めて好ましいアンモニウムイオン（ＩＶｕ）として、メチルトリ（１−ブチル）アンモニウム、Ｎ，Ｎ−ジメチルピペリジニウム及びＮ，Ｎ−ジメチルモルホリニウムを挙げて良い。
【００６９】
第３級アミン（この第３級アミンから、上述した基Ｒを使用して、一般式（ＩＶｕ）の第４級アンモニウムイオンが誘導(derive)される。）の例として、ジエチル−ｎ−ブチルアミン、ジエチル−ｔｅｒｔ−ブチルアミン、ジエチル−ｎ−ペンチルアミン、ジエチルヘキシルアミン、ジエチルオクチルアミン、ジエチル（２−エチルヘキシル）アミン、ジ−ｎ−プロピルブチルアミン、ジ−ｎ−プロピル−ｎ−ペンチルアミン、ジ−ｎ−プロピルヘキシルアミン、ジ−ｎ−プロピルオクチルアミン、ジ−ｎ−プロピル（２−エチルヘキシル）アミン、ジイソプロピルエチルアミン、ジイソプロピル−ｎ−プロピルアミン、ジイソプロピルブチルアミン、ジイソプロピルペンチルアミン、ジイソプロピルヘキシルアミン、ジイソプロピルオクチルアミン、ジイソプロピル（２−エチルヘキシル）アミン、ジ−ｎ−ブチルエチルアミン、ジ−ｎ−ブチル−ｎ−プロピルアミン、ジ−ｎ−ブチル−ｎ−ペンチルアミン、ジ−ｎ−ブチルヘキシルアミン、ジ−ｎ−ブチルオクチルアミン、ジ−ｎ−ブチル（２−エチルヘキシル）アミン、Ｎ−ｎ−ブチルピロリジン、Ｎ−ｓｅｃ−ブチルピロリジン、Ｎ−ｔｅｒｔ−ブチルピロリジン、Ｎ−ｎ−ペンチルピロリジン、Ｎ，Ｎ−ジメチルシクロヘキシルアミン、Ｎ，Ｎ−ジエチルシクロヘキシルアミン、Ｎ，Ｎ−ジ−ｎ−ブチルシクロヘキシルアミン、Ｎ−ｎ−プロピルピペリジン、Ｎ−イソプロピルピペリジン、Ｎ−ｎ−ブチルピペリジン、Ｎ−ｓｅｃ−ブチルピペリジン、Ｎ−ｔｅｒｔ−ブチルピペリジン、Ｎ−ｎ−ペンチルピペリジン、Ｎ−ｎ−ブチルモルホリン、Ｎ−ｓｅｃ−ブチルモルホリン、Ｎ−ｔｅｒｔ−ブチルモルホリン、Ｎ−ｎ−ペンチルモルホリン、Ｎ−ベンジル−Ｎ−エチルアニリン、Ｎ−ベンジル−Ｎ−ｎ−プロピルアニリン、Ｎ−ベンジル−Ｎ−イソプロピルアニリン、Ｎ−ベンジル−Ｎ−ｎ−ブチルアニリン、Ｎ，Ｎ−ジメチル−ｐ−トルイジン、Ｎ，Ｎ−ジエチル−ｐ−トルイジン、Ｎ，Ｎ−ジ−ｎ−ブチル−ｐ−トルイジン、ジエチルベンジルアミン、ジ−ｎ−プロピルベンジルアミン、ジ−ｎ−ブチルベンジルアミン、ジエチルフェニルアミン、ジ−ｎ−プロピルフェニルアミン及びジ−ｎ−ブチルフェニルアミンである。
【００７０】
好ましい第３級アミン（ＩＶｕ）は、ジイソプロピルエチルアミン、ジエチル−ｔｅｒｔ−ブチルアミン、ジイソプロピルブチルアミン、ジ−ｎ−ブチル−ペンチルアミン、Ｎ，Ｎ−ジ−ｎ−ブチルシクロヘキシルアミン及びペンチル異性体から誘導される第３級アミンである。
【００７１】
特に好ましい第３級アミンは、ジ−ｎ−ブチル−ｎ−ペンチルアミン及びペンチル異性体から誘導される第３級アミンである。トリアリルアミンが、３個の同一の基を有する、更に好ましい第３級アミンである。
【００７２】
極めて好ましいグアニジニウムイオン（ＩＶｖ）は、
・Ｒ1〜Ｒ5が、それぞれメチルであるものである。
【００７３】
極めて好ましいグアニジニウムイオン（ＩＶｖ）として、Ｎ，Ｎ，Ｎ’，Ｎ’，Ｎ”，Ｎ”−ヘキサメチルグアニジニウムを挙げて良い。
【００７４】
極めて好ましいクロムイオン（ＩＶｗ）は、
・Ｒ1及びＲ2がそれぞれ、互いに独立して、メチル、エチル、１−ブチル又は１−オクチルであり、及びＲ3が、水素、メチル、エチル、アセチル、−ＳＯ2ＯＨ、又は−ＰＯ（ＯＨ）2である；
・Ｒ1が、メチル、エチル、１−ブチル又は１−オクチルであり、Ｒ2が、−ＣＨ2−ＣＨ2−ＯＲ4基であり、及びＲ3及びＲ4が、それぞれ互いに独立して、水素、メチル、エチル、アセチル、−ＳＯ2ＯＨ又は−ＰＯ（ＯＨ）2である；又は
・Ｒ1が、−ＣＨ2−ＣＨ2−ＯＲ4基、Ｒ2が、−ＣＨ2−ＣＨ2−ＯＲ5基、及びＲ3〜Ｒ5が、それぞれ互いに独立して、水素、メチル、エチル、アセチル、−ＳＯ2ＯＨ又は−ＰＯ（ＯＨ）2であるものである。
【００７５】
特に好ましいクロムイオン（ＩＶｗ）は、Ｒ3が、水素、メチル、エチル、アセチル、５−メトキシ−３−オキサペンチル、８−メトキシ−３，６−ジオキサオクチル、１１−メトキシ−３，６，９−トリオキサウンデシル、７−メトキシ−４−オキサヘプチル、１１−メトキシ−４，８−ジオキサウンデシル、１５−メトキシ−４，８、１２−トリオキサペンタデシル、９−メトキシ−５−オキサノニル、１４−メトキシ−５，１０−オキサテトラデシル、５−エトキシ−３−オキサペンチル、８−エトキシ−３，６−ジオキサオクチル、１１−エトキシ−３，６，９−トリオキサウンデシル、７−エトキシ−４−オキサヘプチル、１１−エトキシ−４，８−ジオキサウンデシル、１５−エトキシ−４，８，１２−トリオキサペンタデシル、９−エトキシ−５−オキサノニル又は１４−エトキシ−５，１０−オキサテトラデシルの中から選ばれるものである。
【００７６】
極めて好ましいホスホニウムイオン（ＩＶｘ）は、
・Ｒ1〜Ｒ3が、それぞれ互いに独立して、Ｃ1−Ｃ18−アルキル、特にブチル、イソブチル、１−ヘキシル又は１−オクチルであるものである。
【００７７】
上述したヘテロ環カチオンの中で、ピリジニウムイオン、ピラゾリニウムイオン、ピラゾリウムイオン及びイミダゾリニウム及びイミダゾリウムイオンが好ましい。更に、アンモニウムイオンが好ましい。
【００７８】
特に好ましくは、１−メチルピリジニウム、１−エチルピリジニウム、１−（１−ブチル）ピリジニウム、１−（１−ヘキシル）ピリジニウム、１−（１−オクチル）ピリジニウム、１−（１−ヘキシル）ピリジニウム、１−（１−オクチル）−ピリジニウム、１−（１−ドデシル）ピリジニウム、１−（１−テトラデシル）ピリジニウム、１−（１−ヘキサデシル）−ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチルピリジニウム、１−（１−ドデシル）−２−メチルピリジニウム、１−（１−テトラデシル）−２−メチルピリジニウム、１−（１−ヘキサデシル）−２−メチルピリジニウム、１−メチル−２−エチルピリジニウム、１，２−ジエチルピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチルピリジニウム、１−（１−ヘキサデシル）−２−エチル−ピリジニウム、１，２−ジメチル−５−エチルピリジニウム、１，５−ジエチル−２−メチルピリジニウム、１−（１−ブチル）−２−メチル−３−エチルピリジニウム、１−（１−ヘキシル）−２−メチル−３−エチルピリジニウム、１−（１−オクチル）−２−メチル−３−エチルピリジニウム、１−（１−ドデシル）−２−メチル−３−エチルピリジニウム、１−（１−テトラデシル）−２−メチル−３−エチルピリジニウム、１−（１−ドデシル）−２−メチル−３−エチルピリジニウム、１−（１−テトラデシル）−２−メチル−３−エチルピリジニウム、１−（１−ヘキサデシル）−２−メチル−３−エチルピリジニウム、１−メチル−イミダゾリウム、１−エチルイミダゾリウム、１−（１−ブチル）イミダゾリウム、１−（１−オクチル）イミダゾリウム、１−（１−ドデシル）イミダゾリウム、１−（１−テトラデシル）イミダゾリウム、１−（１−ヘキサデシル）イミダゾリウム、１，３−ジメチルイミダゾリウム、１−エチル−３−メチルイミダゾリウム、１−（１−ブチル）−３−メチルイミダゾリウム、１−（１−ヘキシル）−３−メチルイミダゾリウム、１−（１−オクチル）−３−メチルイミダゾリウム、１−（１−ドデシル）−３−メチルイミダゾリウム、１−（１−テトラデシル−３−メチルイミダゾリウム、１−（１−ヘキサデシル）−３−メチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチル−イミダゾリウム及び１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチル−イミダゾリウム、１，４，５−トリメチル−３−エチルイミダゾリウム、１，４，５−トリメチル−３−ブチルイミダゾリウム及び１，４，５−トリメチル−３−オクチルイミダゾリウムである。
【００７９】
式（ＩＩＩａ）〜（ＩＩＩｊ）中、金属カチオン［Ｍ1］+、［Ｍ2］+、［Ｍ3］+、［Ｍ4］2+、及び［Ｍ5］3+、は、通常、元素周期表の１、２、６、７、８、９、１０、１１、１２及び１３族の金属カチオンである。適切な金属カチオンは、例えば、Ｌｉ+、Ｎａ+、Ｋ+、Ｃｓ+、Ｍｇ2+、Ｃａ2+、Ｂａ2+、Ｃｒ3+、Ｆｅ2+、Ｆｅ3+、Ｃｏ2+、Ｎｉ2+、Ｃｕ2+、Ａｇ+、Ｚｎ2+及びＡｌ3+である。
【００８０】
アニオンとして、原則として、全てのアニオンを使用することができる。
【００８１】
イオン液体のアニオン［Ｙ］n-は、例えば、以下のもの；
・式：
Ｆ-、Ｃｌ-、Ｂｒ-、Ｉ-、ＢＦ4-、ＰＦ6-、ＡｌＣｌ4-、Ａｌ2Ｃｌ7-、Ａｌ3Ｃｌ10-、ＡｌＢｒ4-、ＦｅＣｌ4-、ＢＣｌ4-、ＳｂＦ6-、ＡｓＦ6-、ＺｎＣｌ3-、ＳｎＣｌ3-、ＣｕＣｌ2-、ＣＦ3ＳＯ3-、（ＣＦ3ＳＯ3）2Ｎ-、ＣＦ3ＣＯ2-、ＣＣｌ3ＣＯ2-、ＣＮ-、ＳＣＮ-、ＯＣＮ-、
のハロゲン化物の基及びハロゲン含有化合物、
・一般式：
ＳＯ42-、ＨＳＯ4-、ＳＯ32-、ＨＳＯ3-、ＲaＯＳＯ3-、ＲaＳＯ3-
の硫酸塩、亜硫酸塩及びスルホン酸塩の基、
・一般式：
ＰＯ43-、ＨＰＯ42-、Ｈ2ＰＯ4-、ＲaＰＯ42-、ＨＲaＰＯ4-、ＲaＲbＰＯ4-
のリン酸塩の基、
・一般式：
ＲaＨＰＯ3-、ＲaＲbＰＯ2-、ＲaＲbＰＯ3-
のホスホネート、及びホスフィン酸塩の基、
・ＰＯ33-、ＨＰＯ32-、Ｈ2ＰＯ3-、ＲaＰＯ32-、ＲaＨＰＯ3-、ＲaＲbＰＯ3-
のホスファイト（亜リン酸塩）の基、
・一般式：
ＲaＲbＰＯ2-、ＲaＨＰＯ2-、ＲaＲbＰＯ-、ＲaＨＰＯ-
のホスホナイト(phosphonite) 及びホスフィナイト(phosphinite)の基、
・一般式：
ＲaＣＯＯ-
のカルボン酸の基、
・一般式：
ＢＯ33-、ＨＢＯ32-、Ｈ2ＢＯ3-、ＲaＲbＢＯ3-、ＲaＨＢＯ3-、ＲaＢＯ32-、Ｂ（ＯＲa）（ＯＲb）（ＯＲc）（ＯＲd）-、Ｂ（ＨＳＯ4）-、Ｂ（ＲaＳＯ4）-、
のボレート（ホウ酸塩）の基、
・一般式：
ＲaＢＯ22-、ＲaＲbＢＯ-、
のボロネート(boronate)の基、
・一般式：
ＨＣＯ3-、ＣＯ32-、ＲaＣＯ3-
のカーボネート（炭酸塩）及び炭酸エステルの基、
・一般式：
ＳｉＯ44-、ＨＳｉＯ43-、Ｈ2ＳｉＯ42-、Ｈ3ＳｉＯ4-、ＲaＳｉＯ43-、ＲaＲbＳｉＯ42-、ＲaＲbＲcＳｉＯ4-、ＨＲaＳｉＯ42-、Ｈ2ＲaＳｉＯ4-、ＨＲaＲbＳｉＯ4-
のシリケート、及びシリシックエステル(silicic ester)の基、
・一般式：
ＲaＳｉＯ33-、ＲaＲbＳｉＯ22-、ＲaＲbＲcＳｉＯ-、ＲaＲbＲcＳｉＯ3-、ＲaＲbＲcＳｉＯ2-、ＲaＲbＳｉＯ32-、
のアルキルシラン及びアリールシラン塩の基、
・一般式：
【００８２】
【化５】
2009526109.tif 000006
のカルボキシイミド、ビス（スルホニル）イミド及びスルホニルイミドの基、
一般式：
【００８３】
【化６】
2009526109.tif 000007
のメチド(methide)の基、
・一般式：
ＲaＯ-
のアルコキシド及びアリールオキシドの基、
・一般式：
［ＭqＨａｌr］s-
（但し、Ｍが、金属であり、及びＨａｌが、フッ素、塩素、臭素、又はヨウ素であり、ｑ及びｒが、正の整数であり、及び錯体の化学量論を表し、そしてｓが正の整数であり、及び錯体の電荷を表す。）
のハロメタレート(halometalate)の基、
・一般式：
Ｓ2-、ＨＳ-、［Ｓv］2-、［ＨＳv］-、［ＲaＳ］-、
（但し、ｖは、２〜１０の正の整数である）
の硫化物、硫化水素、多硫化物、ポリ硫化水素及びチオレートの基、
・Ｆｅ（ＣＮ）63-、Ｆｅ（ＣＮ）64-、ＭｎＯ4-、Ｆｅ（ＣＯ）4-
等の錯体金属(complex metal）の基、
の中から選ばれる。
【００８４】
ここで、Ｒa、Ｒb、Ｒc及びＲdは、それぞれ互いに独立して、水素、Ｃ1−Ｃ30−アルキル、任意に１個以上の非隣接の酸素原子及び／又は硫黄原子及び／又は１回以上置換された又は無置換のイミノ基によって中断されたＣ2−Ｃ18−アルキル、Ｃ6−Ｃ14−アリール、Ｃ5−Ｃ12−シクロアルキル、又は、５員〜６員の、酸素原子、窒素原子、及び／又は硫黄原子を含むヘテロ環であり、ここで、その中の２個が、共同して、不飽和の、飽和した、又は芳香族の、任意に１個以上の酸素原子及び／又は硫黄原子及び／又は１個以上の無置換の、又は置換されたイミノ基で中断された環を形成可能であり、またここで、上述した基は、それぞれ追加的に、官能基、アリール、アルキル、アルコキシ、ハロゲン、ヘテロアトム及び／又はヘテロ環によって置換が可能である。
【００８５】
ここで、任意に、官能基、アリール、アルキル、アリールオキシ、アルキルオキシ、ハロゲン、ヘテロ原子及び／又はヘテロ環で置換されても良いＣ1−Ｃ18−アルキルは、例えば、メチル、エチル、プロピル、イソプロピル、ｎ−ブチル、ｓｅｃ−ブチル、ｔｅｒｔ−ブチル、ペンチル、ヘキシル、ヘプチル、オクチル、２−エチルヘキシル、２，４，４−トリメチルペンチル、デシル、ドデデシル、テトラデシル、ヘプタデシル、オクタデシル、１，１−ジメチルプロピル、１，１−ジメチルブチル、１，１，３，３−テトラメチルブチル、ベンジル、１−フェニルエチル、α，α−ジメチルベンジル、ベンズヒドリル、ｐ−トリルメチル、１−（ｐ−ブチルフェニル）エチル、ｐ−クロロベンジル、２，４−ジクロロベンジル、ｐ−メトキシベンジル、ｍ−エトキシベンジル、２−シアノエチル、２−シアノプロピル、２−メトキシカルボニルエチル、２−エトキシカルボニルエチル、２−ブトキシカルボニルプロピル、１，２−ジ−（メトキシカルボニル）エチル、２−メトキシエチル、２−エトキシエチル、２−ブトキシエチル、ジエトキシメチル、ジエトキシエチル、１，３−ジオキソラン−２−イル、１，３−ジオキサン−２−イル、２−メチル−１,３−ジオキソラン−２−イル、４−メチル−１,３−ジオキソラン−２−イル、２−イソプロポキシエチル、２−ブトキシプロピル、２−オクチルオキシエチル、クロロメチル、トリクロロメチル、トリフルオロメチル、１,１−ジメチル−２−クロロエチル、２−メトキシイソプロピル、２−エトキシエチル、ブチルチオメチル、２−ドデシルチオエチル、２−フェニルシオエチル、２,２,２−トリフルオロエチル、２−ヒドロキシエチル、２−ヒドロキシプロピル、３−ヒドロキシプロピル、４−ヒドロキシブチル、６−ヒドロキシヘキシル、２−アミノエチル、２−アミノプロピル、４−アミノブチル、６−アミノヘキシル、２−メチルアミノエチル、２−メチルアミノプロピル、３−メチルアミノプロピル、４−メチルアミノブチル、６−メチルアミノヘキシル、２−ジメチルアミノエチル、２−ジメチルアミノプロピル、３−ジメチルアミノプロピル、４−ジメチルアミノブチル、６−ジメチルアミノヘキシル、２−ヒドロキシ−２,２−ジメチルエチル、２−フェノキシエチル、２−フェノキシプロピル、３−フェノキシプロピル、４−フェノキシブチル、６−フェノキシヘキシル、２−メトキシエチル、２−メトキシプロピル、３−メトキシプロピル、４−メトキシブチル、６−メトキシエチル、２−エトキシエチル、２−エトキシプロピル、３−エトキシプロピル、４−エトキシブチル、又は６−エトキシヘキシルである。
【００８６】
任意に１個以上の非隣接酸素原子及び／又は硫黄原子及び／又は１個以上の置換された又は無置換のイミノ基で中断されて良いＣ2−Ｃ18−アルキルは、例えば、５−ヒドロキシ−３−オキサペンチル、８−ヒドロキシ−３，６−ジオキサオクチル、１１−ヒドロキシ−３，６，９−トリオキサウンデシル、７−ヒドロキシ−４−オキサヘプチル、１１−ヒドロキシ−４，８−ジオキサウンデシル、１５−ヒドロキシ−４，８，１２−トリオキサペンタデシル、９−ヒドロキシ−５−オキサノニル、１４−ヒドロキシ−５，１０−オキサテトラデシル、５−メトキシ−３−オキサペンチル、８−メトキシ−３，６−ジオキサオクチル、１１−メトキシ−３，６，９−トリオキサウンデシル、７−メトキシ−４−オキサヘプチル、１１−メトキシ−４，８−ジオキサウンデシル、１５−メトキシ−４，８，１２−トリオキサペンタデシル、９−メトキシ−５−オキサノニル、１４−メトキシ−５，１０−オキサテトラデシル、５−エトキシ−３−オキサペンチル、８−エトキシ−３，６−ジオキサオクチル、１１−エトキシ−３，６，９−トリオキサウンデシル、７−エトキシ−４−オキサヘプチル、１１−エトキシ−４，８−ジオキサウンデシル、１５−エトキシ−４，８，１２−トリオキサペンタデシル、９−エトキシ−５−オキサノニル又は１４−エトキシ−５，１０−オキサテトラデシルである。
【００８７】
２個の基が、１個の環を形成する場合、これら基は一緒に、例えば縮合構造体(fused-on building block)として、１，３−プロピレン、１，４−ブチレン、２−オキサ−１，３−プロピレン、１−オキサ−１，３−プロピレン、２−オキサ−１,３−プロピレン、１−アザ−１,３−プロピレン、１−Ｃ1−Ｃ4−アルキル−１−アザ−１,３−プロペニレン、１,４−ブタ−１,３−ジエニレン、１−アザ−１,４−ブタ−１,３−ジエニレン、又は２−アザ−１,４−ブタ−１,３−ジエニレンを形成可能である。
【００８８】
非隣接酸素原子及び／又は硫黄原子及び／又はイミノ基の数は、原則として制限されるものではなく、又は基又は縮合構造体のサイズによって自動的に制限される。通常、各基に５個以下、好ましくは４個以下、及び極めて好ましくは３個以下である。更に、通常少なくとも１個、好ましくは少なくとも２個の炭素原子が、２個のヘテロ原子の間に存在する。
【００８９】
置換された、又は無置換のイミノ基は、例えば、イミノ、メチルイミノ、イソプロピルイミノ、ｎ−ブチルイミノ又はｔｅｒｔ−ブチルイミノが可能である。
【００９０】
本発明の目的のために、「官能基(functional group)」は、例えば以下のものと理解される：カルボキシル、カルボキシアミド、ヒドロキシ、ジ（Ｃ1−Ｃ4−アルキル）アミノ、Ｃ1−Ｃ4−アルコキシカルボニル、シアノ又はＣ1−Ｃ4−アルコキシ。ここで、Ｃ1−Ｃ4−アルキルは、メチル、エチル、プロピル、イソプロピル、ｎ−ブチル、ｓｅｃ−ブチル又はｔｅｒｔ−ブチルである。
【００９１】
任意に官能基、アリール、アルキル、アリールオキシ、アルキルオキシ、ハロゲン、ヘテロ原子、及び／又はヘテロ環で置換して良いＣ6−Ｃ14−アリールは、例えば、フェニル、トリル、キシリル、α−ナフチル、β−ナフチル、４−ジフェニリル、クロロフェニル、ジクロロフェニル、トリクロロフェニル、ジフルオロフェニル、メチルフェニル、ジメチルフェニル、トリメチルフェニル、エチルフェニル、ジエチルフェニル、イソプロピルフェニル、ｔｅｒｔ−ブチルフェニル、ドデシルフェニル、メトキシフェニル、ジメトキシフェニル、エトキシフェニル、ヘキシルオキシフェニル、メチルナフチル、イソプロピルナフチル、クロロナフチル、エトキシナフチル、２,６−ジメチルフェニル、２,４,６−トリメチルフェニル、２,６−ジメトキシフェニル、２,６−ジクロロフェニル、４−ブロモフェニル、２−又は４−ニトロフェニル、２,４−又は２,６−ジニトロフェニル、４−ジメチルアミノフェニル、４−アセチルフェニル、メトキシエチルフェニル又はエトキシメチルフェニルである。
【００９２】
任意に官能基、アリール、アルキル、アリールオキシ、ハロゲン、ヘテロ原子、及び／又はヘテロ環で置換して良いＣ5−Ｃ12−シクロアルキルは、例えば、シクロペンチル、シクロヘキシル、シクロオクチル、シクロドデシル、メチルシクロペンチル、ジメチルシクロペンチル、メチルシクロヘキシル、ジメチルシクロヘキシル、ジエチルシクロヘキシル、ブチルシクロヘキシル、メトキシシクロヘキシル、ジメトキシシクロヘキシル、ジエトキシシクロヘキシル、ブチルチオシクロヘキシル、クロロシクロヘキシル、ジクロロシクロヘキシル、ジクロロシクロペンチル、又は、ノルボニル又はノルボルネリル等の飽和又は不飽和の二環系（二環組成物）である。
【００９３】
５員又は６員の、酸素原子、窒素原子、及び／又は硫黄原子を含むヘテロ環は、例えば、フリル、チオフェニル、ピリル、ピリジル、インドリル、ベンゾキサゾリル、ジオキソリル、ジオキシル、ベンズイミダゾリル、ベンゾティアゾリル、ジメチルピリジル、メチルキノリル、ジメチルピリル、メトキシフリル、ジメトキシピリジル、ジフルオロピリジル、メチルチオフェニル、イソプロピルチオフェニル、又はｔｅｒｔ−ブチルチオフェニルである。
【００９４】
本発明の目的のためのイオン液体として、ソフトカチオン及び／又はソフトアニオンを有する物質を使用することが好ましい。このことは、カチオン及び／又はアニオンが、例えば、導電効果及び／又はメソメリック効果によって、良好に安定化されていることを意味する。カチオンは、主に電子押出基(electron-pushing substituent)を含んでいることが好ましい。アニオンは、電子引込基(electron-pulling substituent)を有していることが好ましい。カチオンの電荷、アニオンの電荷、又はカチオンとアニオンの電荷が、メソメリック効果によって、非局在化されているイオン液体を使用することが特に好ましい。従って、カチオンとして、イミダゾリウム、グアニジニウム、又はピラゾリウム誘導体が好ましい。本発明に従って使用されるイオン液体は、１,２,３−トリメチルイミダゾリウム、１,３,４,５−テトラメチルイミダゾリウム、１,３,４−ジメチルイミダゾリウム、１,３,４−トリメチルイミダゾリウム、１,３−ジブチル−２−メチルイミダゾリウム、１,３−ジブチルイミダゾリウム、１,２−ジメチルイミダゾリウム、１,３−ジメチルイミダゾリウム、１−ベンジル−３−メチルイミダゾリウム、１−ブチル−２,３−ジメチルイミダゾリウム、１−ブチル−２−エチル−５−メチルイミダゾリウム、１−ブチル−２−エチルイミダゾリウム、１−ブチル−２−メチルイミダゾリウム、１−ブチル−３,４,５−トリメチルイミダゾリウム、１−ブチル−３,４−ジメチルイミダゾリウム、１−ブチル−３−エチルイミダゾリウム、１−ブチル−３−メチルイミダゾリウム、１−ブチル−４−メチルイミダゾリウム、１−ブチルイミダゾリウム、１−デシル−３−メチルイミダゾリウム、１−ドデシル−３−メチルイミダゾリウム、１−エチル−２,３−ジメチルイミダゾリウム、１−エチル−３−メチル−イミダゾリウム、１−ヘキシル−２，３−ジメチルイミダゾリウム、１−ヘキサデシル−３−メチルイミダゾリウム、１−ヘキシル−２,３−ジメチルイミダゾリウム、１−ヘキシル−３−メチルイミダゾリウム、１−メチル−２−エチルイミダゾリウム、１−メチル−３−オクチルイミダゾリウム、１−メチルイミダゾリウム、１−ペンチル−３−メチルイミダゾリウム、１−フェニルプロピル−３−メチルイミダゾリウム、１−プロピル−２,３−ジメチルイミダゾリウム、１−テトラデシル−３−メチルイミダゾリウム、２，３−ジメチルイミダゾリウム、２−エチル−３，４−ジメチルイミダゾリウム、３，４−ジメチルイミダゾリウム、１，２−ジメチルピリジニウム、グアニジウム、ヘキサメチルグアニジニウム、Ｎ，Ｎ，Ｎ’，Ｎ’−テトラメチル−Ｎ”−エチルグアニジニウム、Ｎ−ペンタメチル−Ｎ−イソプロピルグアニジニウム、Ｎ−ペンタメチル−Ｎ−プロピルグアジニウム、ベンジルトリフェニルホスホニウム、テトラブチルホスホニウム、トリヘキシル（テトラデシル）ホスホニウム及びトリイソブチル（メチル）ホスホニウムから成る群から選ばれるカチオンを有していることが特に好ましい。
【００９５】
更に、極めて好ましいカチオンは、１，２，３−トリメチルイミダゾリウム、１，２−ジメチルイミダゾリウム、１−ブチル−２−メチルイミダゾリウム、１−ブチル−４−メチルイミダゾリウム、１，３−ジメチルイミダゾリウム、１−ベンジル−３−メチルイミダゾリウム、１−ブチル−２，３−ジメチルイミダゾリウム、１−ブチル−２−メチルイミダゾリウム、１−ブチル−３−エチルイミダゾリウム、１−ブチル−３−メチルイミダゾリウム、１−ブチルイミダゾリウム、１−エチル−２,３−ジメチルイミダゾリウム、１−エチル−３−メチルイミダゾリウム、１−ヘキシル−３−メチルイミダゾリウム、１−メチル−２−エチルイミダゾリウム、１−メチル−３−オクチルイミダゾリウム、１−メチルイミダゾリウム、１−デシル−３−メチルイミダゾリウム、１−ドデシル−３−メチルイミダゾリウム、グアニジニウム、Ｎ，Ｎ，Ｎ’，Ｎ’−テトラメチル−Ｎ”−エチルグアニジニウム、ベンジルトリフェニルホスホニウム及びテトラブチルホスホニウムから成る群から選ばれる。
【００９６】
特に好ましくは、カチオンは、１，２，３−トリメチルイミダゾリウム、１，２−ジメチルイミダゾリウム、１−ブチル−２，３−ジメチルイミダゾリウム、１−ブチル−３−メチルイミダゾリウム、１−エチル−２，３−ジメチルイミダゾリウム、１−エチル−３−メチル−イミダゾリウム、１−ブチルイミダゾリウム及び１−メチルイミダゾリウムからなる群から選ばれる。
【００９７】
本発明の方法のために、アニオンは、好ましくは、酢酸塩、ビス（２，４，４−トリメチルペンチル）ホスフィン酸塩、ビス（マルネート）ホウ酸塩、ビス（オキサレート）ホウ酸塩、ビス（ペンタフルオロエチル）ホスフィン酸塩、ビス（フタラート）ホウ酸塩、ビス（サリシラート）ホウ酸塩、ビス（トリフルオロメタンスルホニル）イミデート、ビス（トリフルオロメチル）イミデート、ホウ酸塩、臭化物、臭素アルミン酸塩、炭酸塩、クロロアルミン酸塩、デシルベンゼンスルホン酸塩、ジクロロカプレート、ジシアナミド、ジデシルベンゼンスルホン酸塩、ジドデシルベンゼンスルホン酸塩、ジエチルリン酸塩、リン酸二水素塩、ドデシルベンゼンスルホン酸塩、エチル硫酸塩、スルホン酸エチル、フッ化物、ヘキサフルオロリン酸塩、炭酸水素塩、リン酸水素塩、硫酸水素塩、亜硫酸水素塩、ヨウ化物、メチル硫酸塩、スルホン酸メチル、硝酸塩、亜硝酸塩、リン酸塩、亜硫酸塩、テトラシランホウ酸塩、テトラフルオロホウ酸塩、テトラキス（水素スルファト）ホウ酸塩、テトラキス（スルホン酸メチル）ホウ酸塩、チオシアネート、トシレート、トリクロロ亜鉛酸塩、トリフルオロ酢酸塩、トリフルオロスルホン酸メチル、トリス（ヘプタフルオロプロピル）トリフルオロリン酸塩、トリス（ノナフルオロブチル）トリフルオロリン酸塩、トリス（ペンタフルオロエチル）トリフルオロリン酸塩、トリス（ペンタフルオロエチルスルホニル）トリフルオロリン酸塩から成る群から選ばれる。
【００９８】
特に好ましいアニオンは、ヘキサフルオロリン酸塩、テトラフルオロホウ酸塩、チオシアネート及びジシアナミド、エチル硫酸塩、ジエチルリン酸塩、メチル硫酸塩、臭化物、ヨウ化物、ｐ−トルエンスルホン酸塩及びメタンスルホン酸塩である。
【００９９】
本発明の目的のために、使用されるイオン液体は、特に好ましくは、１−エチル−３−メチルイミダゾリウムスルホン酸メチル、１−エチル−３−メチルイミダゾリウムジシアナミド、１−エチル−３−メチルイミダゾリウムエチル硫酸塩、１−エチル−３−メチルイミダゾリウムチオシアネート、１−エチル−３−メチルイミダゾリウムウテトラフルオロホウ酸塩、及び１−エチル−３−メチルイミダゾリウムヘキサフルオロリン酸塩、１−エチル−３−メチルイミダゾリウムジエチルリン酸塩、１−エチル−３−メチルイミダゾリウム臭化物、１−エチル−３−メチルイミダゾリウムｐ−トルエンスルホン酸塩、及び１−ブチル−３−メチルイミダゾリウムメタンスルホン酸塩、１−ブチル−３−メチルイミダゾリウムジシアナミド、１−ブチル−３−メチルイミダゾリウムエチル硫酸塩、１−ブチル−３−メチルイミダゾリウムチオシアネート、１−ブチル−３−メチルイミダゾリウムジメチルリン酸塩、１−ブチル−３−メチルイミダゾリウム臭化物、１−ブチル−３−メチルイミダゾリウムｐ−トルエンスルホン酸塩、１−ブチル−３−メチルイミダゾリウムテトラフルオロホウ酸塩、及び１−ブチル−３−メチルイミダゾリウムヘキサフルオロリン酸塩である。
【０１００】
本発明に従う帯電防止添加剤として使用するために、このイオン液体は、単独ででも、また別の帯電防止添加剤と一緒にでも使用することができる。例えば、イオン液体の組合せ、又はイオン液体とＲｈｏｄｉａからのＣａｔａｆｏｒ  Ｆ（登録商標）又はＣａｔａｆｏｒ  ＰＵ（登録商標）等の他の公知の帯電防止添加剤との組合せを挙げて良い。
【０１０１】
帯電防止剤は、帯電防止ポリウレタン中に、ポリウレタンの合計質量に対して、好ましくは、０．００１〜３０質量％、特に好ましくは０．０１〜２０質量％、極めて好ましくは０．１〜１０質量％、及び特に０．１〜７質量％含まれる。この結果、（特に、イオン液体を１０質量％の量で添加することにより）帯電防止ポリウレタンの体積抵抗は大きく増加する。帯電防止ポリマーの合計質量は、ポリマー鎖の質量と、含まれる触媒、充填剤及び添加剤を加えたものである。イオン液体は、帯電防止ポリマーのポリマー鎖と共有結合していないことが好ましい。
【０１０２】
イオン液体を含んだポリウレタンとして、公知の全てのポリイソシアネート重付加生成物を使用することができる。これらは、特に、熱可塑性のポリウレタン、及びエラストマー性のポリウレタン及びこれらポリウレタンに基づくフォームを含む。本発明の目的のために、ポリウレタンは、ポリウレタン及び更なるポリマーを含むポリマーブレンド及びこれらポリマーブレンドを含むフォームを含む。イオン液体は、ポリウレタンフォーム（特に、一体フォームとして公知の密な領域を有する成形フォーム）の中に含まれることが極めて好ましい。
【０１０３】
ポリウレタンの製造、特にポリウレタンに基づいた一体フォーム(integral foam)は、公知である。本発明に従う帯電防止ポリウレタンは、ａ）有機及び／又は改質ポリイソシアネートを、（ｂ）反応性水素原子を少なくとも２個有し、比較的分子量が高い、少なくとも１種の化合物、ｃ）適切であれば、低分子量の鎖増量剤、及び／又は架橋剤、ｄ）イオン液体を含む帯電防止添加剤、ｅ）触媒、ｆ）適切であれば、発泡剤、及びｇ）適切であれば、他の添加剤と反応させることによって製造することができる。本発明の目的のために、「反応(react)」とは、上述した成分が混合され、そしてこの混合物からポリウレタンが製造されることを意味する。反応する成分と反応しない成分を区別することは意図されていない。
【０１０４】
本発明のポリイソシアネート重付加生成物を製造するために使用されるポリイソシアネート成分（ａ）は、従来技術から公知の脂肪族、脂環式、及び芳香族の２価の又は多価のイソシアネート（成分ａ−１）、及びその混合物を含む。例は、ジフェニルメタン４，４’−ジイソシアネート、モノマー性ジフェニルメタンジイソシアネートの混合物、及び２個以上の環を有するジフェニルメタンジイソシアネート（ポリマー性ＭＤＩ）、テトラメチレンジイソシアネート、ヘキサメチレンジイソシアネート（ＨＤＩ）、トリレンジイソシアネート（ＴＤＩ）の同相物(homologue)及びこれらの混合物である。
【０１０５】
４，４’−ＭＤＩ及び／又はＨＤＩを使用することが好ましい。４，４’−ＭＤＩを使用することが特に好ましいが、４，４’−ＭＤＩは、アロファネート改質又はウレトンイミン改質のポリイソシアネートを、約１０質量％以下の量で含むことができる。ポリフェニレンポリメチレンポリイソシアネート（ポリマー性ＭＤＩ）も使用することができる。これら高官能性ポリイソシアネートの合計量は、使用するイソシアネートの５質量％を超えるべきではない。
【０１０６】
ポリイソシアネート成分（ａ）は、ポリイソシアネートプレポリマーの状態で使用することが好ましい。これらポリイソシアネートプレポリマーは、上述したポリイソシアネート（ａ−１）を、ポリオール（ａ−２）と、例えば、３０〜１００℃、好ましくは約８０℃で反応させ、プレポリマーを生成することによって得ることができる。本発明に従い使用されるプレポリマーを製造するために、４，４’−ＭＤＩを、ウレトンイミン−改質ＭＤＩ、及び例えばアジピン酸から誘導されるポリエステルに基づいた市販のポリマーポリオール、又は例えば、エチレンオキシド又はプロピレンオキシドから誘導されるポリエーテルと一緒に使用することが好ましい。
【０１０７】
ポリオール（ａ−２）は、この技術分野の当業者にとって公知であり、そして例えば、“Ｋｕｎｓｔｓｔｏｆｆｈａｎｄｂｕｃｈ，７，Ｐｏｌｙｕｒｅｔｈａｎｅ”，Ｃａｒｌ  ｈａｎｓｅｒ  Ｖｅｒｌａｇ，３ｒｄ  Ｅｄｉｔｉｏｎ  １９９３，ｃｈａｐｔｅｒ  ３．１に記載されている。
【０１０８】
エーテルに基づくプレポリマーは、ポリイソシアネート（ａ−１）を、２官能性〜３官能性のポリオキシプロピレンポリオール及びポリオキシプロピレン−ポリオキシエチレンポリオールと反応させることによって得ることが好ましい。これらは通常、Ｈ−官能性の、特にＯＨ−官能性の出発材料に、プロピレンオキシドを単独で、又はエチレンオキシドとの混合物の状態で、（公知の）塩基−触媒作用付加(base-catalyzed addition)することによって製造される。使用される出発材料(starter substance)は、例えば、水、エチレングリコール又はプロピレングリコール又はグリセロール又はトリメチルプロパンである。例えば、以下の（ｂ）で記載されているポリエーテルを成分（ａ−２）として使用することができる。
【０１０９】
エチレンオキシド／プロピレンオキシド混合物が使用された場合、エチレンオキシドは、アルキレンオキシドの合計量に対して、１０〜５０質量％の量で使用されることが好ましい。アルキレンオキシドは、ブロック中に導入可能であり、又ランダム混合物として導入可能である。高反応性の第１ＯＨ末端基(primary OH end group)の含有量を増すために、エチレンオキシド末端ブロック（“ＥＯ”キャップ）を導入（組込）することが特に好ましい。
【０１１０】
鎖の末端に、約２０質量％のポリオキシエチレン単位を有し、ＯＨ基の８０％以上が第１ＯＨ基である、ポリオキソプロピレンに基づいたジオールを使用することが好ましい。これらジオールの分子量は、２０００〜４５００の範囲が好ましい。
【０１１１】
エステルに基づくプレポリマーは、４，４’−ＭＤＩをウレトンイミン−改質ＭＤＩ及び、例えば、アジピン酸から誘導されるポリエステルに基づいた市販のポリマーポリオールと一緒に反応させることによって得られることが好ましい。ここで、改質ＭＤＩは、プレポリマーを製造するために使用されるＭＤＩの合計量の、好ましくは０〜２５質量％、特に好ましくは１〜２０質量％である。ポリオール／ポリイソシアネート割合は、プレポリマーのＮＯ含有量が、８〜２８質量％、好ましくは、１４〜２６質量％、特に好ましくは１６〜２２質量％になるように選ばれる。大気中酸素に起因する二次反応を除外するために、反応を、不活性ガス、好ましくは窒素下に行うことができる。使用されるポリエステルオールは、ＯＨ価(OH number)が、好ましくは１０〜１００であり、より好ましくは２０〜６０である。更に、これらは通常、理論官能価(theoretical functionality)が、１．９〜４、好ましくは１．９〜３である。
【０１１２】
１実施の形態では、以下の、成分（ｂ）の記載において記載されるポリエステルオールは、成分（ａ−２）として使用可能である。ここで、成分（ａ−２）は、成分（ａ−２）の合計質量に対して、１０質量％以下のポリエーテルオールを含む。特に、成分（ａ−２）は、如何なるポリエーテルオールも含まず、そして、全てがポリエステルオールでなることが特に好ましい。
【０１１３】
更なる実施の形態では、分岐したポリエステルオールが、成分（ａ−２）として使用される。この分岐したポリエステルオールは、官能価が＞２〜３であることが好ましく、特に、２．２〜２．８であることが好ましい。更に、分岐したポリエステルオールは、数平均分子量が、５００〜５０００ｇ／ｍｏｌであることが好ましく、２０００〜３０００ｇ／ｍｏｌであることが特に好ましい。分岐したポリエステル（ａ−２）を製造するために使用される出発材料（酸とアルコール）に関し、成分（ｂ）についての以下の記載が参照される。
【０１１４】
ポリエーテル及びポリエステル系の両方の場合において、適切であれば、鎖増量剤（ａ−３）を反応に添加して、ポリイソシアネートプレポリマーを形成することができる。二価アルコール又は三価アルコール、好ましくは、分子量が４５０ｇ／ｍｏｌ未満、特に好ましくは４００ｇ／ｍｏｌ未満の分岐した二価又は三価アルコールが、プレポリマー（ａ−３）のための鎖増量剤として適切である。ジプロピレングリコール及び／又はトリプロピレングリコールを使用することが好ましい。ジプロピレングリコール及び／又はトリプロピレングリコールのアルキレンオキシド、好ましくはプロピレンオキシドとの付加化合物（adduct）も適切である。
【０１１５】
反応性水素原子を少なくとも２個有する、比較的高分子量の化合物（ｂ）として、官能価(functionality)が２〜８、及び分子量が４００〜１２０００の化合物を使用することが有利である。有用であることがわかった化合物は、例えば、ポリエーテルポリアミン及び／又は、好ましくはポリエーテルポリオール、（アルカンジカルボン酸と多価アルコールから製造される）ポリエステルポリオール、ポリチオエーテルポリオールから成る群から選ばれるポリオール、ポリエステルアミド、ヒドロキシル−含有ポリアセタール、及び脂肪族ポリカーボネート、又は上述したポリオールの少なくとも２種の混合物である。ポリエステルポリオール及び／又はポリエーテルポリオールを使用することが好ましい。対称的に、アルキド樹脂又は反応性の、オレフィン不飽和の二重結合を有するポリエステル成形材料は、反応性水素原子を少なくとも２個有する、比較的高分子量の化合物（ｂ）としては、不適切である。
【０１１６】
適切なポリエステルポリオールは、例えば、２〜１２個の炭素原子を有するアルカンジカルボン酸、好ましくは４〜６個の炭素原子を有するアルカンジカルボン酸、又はアルカンジカルボン酸と芳香族カルボン酸の混合物、及び多価アルコール、好ましくは、２〜１２個の炭素原子、好ましくは２〜６個の炭素原子を有するジオール、及び／又はアルケングリコールから製造することができる。可能なアルカンジカルボン酸の例は：コハク酸、グルタル酸、アジピン酸、スベリン酸、アゼライン酸、セバシン酸、及びデカンジカルボン酸である。適切な芳香族ポリカルボン酸は、例えば、フタル酸、イソフタル酸及びテレフタル酸である。アルカンカルボン酸が、個々に（単独で）、又は相互の混合物中に使用可能である。１〜４個の炭素原子を有するアルコールのジカルボンエステル又はジカルボン酸無水等の対応するジカルボン酸誘導体も、遊離ジカルボン酸(free dicarboxylic acid)の替わりに使用することができる。コハク酸、グルタル酸、及びアジピン酸のジカルボン酸混合物を、例えば、２０〜３５：３５〜５０：２０〜３２の割合で使用することが好ましく、そして特にアジピン酸を使用することが好ましい。二価及び多価アルコールの例、特にジオール又はアルキレングリコールの例は：エタンジオール、ジエチレングリコール、１，２−又は１，３−プロパンジオール、ジプロピレングリコール、１，４−ブタンジオール、１，５−ペンタンジオール、１，６−ヘキサンジオール、１，１０−デカンジオール、グリセロール、及びトリメチロールプロパンである。エタンジオール、ジエチレングリコール、１，４−ブタンジオール、１，５−ペンタンジオール、１，６−ヘキサンジオール、又は上述したジオールの少なくとも２種の混合物、特に１，４−ブタンジオール、１，５−ペンタンジオール、及び１，６−ヘキサンジオールの混合物を使用することが好ましい。ラクトン、例えば、ε−カプロラクトン、又はヒドロキシカルボン酸、例えばω−ヒドロキシカプロン酸から誘導されたポリエステルポリオールを使用することも可能である。
【０１１７】
ポリエステルポリオールを製造するために、芳香族と脂肪族のジカルボン酸及び、好ましくは、アルカンジカルボン酸及び／又はその誘導体及び多価アルコールの混合物を、触媒を使用せずに、又は好ましくはエステル化触媒の使用下に、重縮合することができ、この重縮合は、窒素、ヘリウム、アルゴン等の不活性ガスの雰囲気下で、１５０〜２５０℃の温度、好ましくは１８０〜２２０℃の溶融物中で、適切であれば、減圧下に行うことが有利であり、この場合、重縮合で、所望の酸価（酸価は、１０未満が有利であり、特に好ましくは２未満である）にされる。好ましい実施の形態では、エステル化混合物は、上述した温度で、８０〜３０、好ましくは４０〜３０の酸価(acid number)まで、大気圧下で重縮合され、そして次に５００ｈＰａ未満、好ましくは５０〜１５０ｈＰａの圧力で重縮合される。可能なエステル化触媒は、例えば、鉄、カドミウム、コバルト、鉛、亜鉛、アンチモン、マグネシウム、チタン及びスズ触媒であり、これらの触媒は、金属、酸化金属、又は金属塩の状態である。しかしながら、重縮合は、（縮合の水を、共沸的に取り出す（蒸留する）ことを可能にする）ベンゼン、トルエン、キシレン又はクロロベンゼン等の希釈剤及び／又は添加溶剤の存在下に、液相中でも行うことができる。
【０１１８】
ポリエステルポリオールを製造するために、有機ポリカルボン酸及び／又はこれらの誘導体、及び多価アルコールを、１：１〜１：１．８のモル割合、好ましくは１：１．０５〜１：１．２のモル割合で重縮合することが有利である。
【０１１９】
得られたポリエステルポリオールは、好ましくは、官能価が２〜４、特に２〜３であり、及び分子量が４８０〜３０００、好ましくは１２００〜３０００及び特に１８００〜２５００である。
【０１２０】
適切なポリエーテルポリオールは、公知の方法で製造可能であり、例えば、アルキレン基中に２〜４個の炭素原子を有する１種以上のアルキレンオキシドから、（ナトリウム、カリウムヒドロキシド等のアルカリ金属ヒドロキシド、又はナトリウムメトキシド、ナトリム又はカリウムエトキシド、又はカリウムイソプロポキシド等のアルカリ金属アルコキシドを触媒として使用し、２〜８個の反応性水素原子を結合状態で含む、少なくとも１種の開始分子(starter molecule)を添加して、）アニオン性重合により、又はアンチモンペンタクロリド、フッ化水素エテレート等のルイス酸を又は漂白土(blaching earth)を触媒として使用したカチオン性重合によって製造可能である。
【０１２１】
適切なアルキレンオキシドは、例えば、テトラヒドロフラン、１，３−プロピレンオキシド、１，２−又は２，３−ブチレンオキシド、スチレンオキシド及び好ましくは、エチレンオキシド及び１，２−プロピレンオキシドである。アルキレンオキシドは、個々に（単独で）使用可能であり、又はこの代わりに、連続して（相次いで）又は混合物として使用可能である。可能な開始分子は、例えば；水、コハク酸、アジピン酸、フタル酸、及びテレフタル酸等のジカルボン酸、脂肪族及び芳香族の、任意にＮ−モノアルキル−、Ｎ，Ｎ−及びＮ’，Ｎ’−ジアルキル−置換された、（アルキル基中に１〜４個の炭素原子を有する）ジアミン、例えば、任意にモノアルキル−及びジアルキル−置換された、エチレンジアミン、ジエチレントリアミン、トリエチレンテトラアミン、１，３−プロピレンジアミン、１，３−又は１，４−ブチレンジアミン、１，２−、１，３−、１，４−、１，５−及び１，６−ヘキサメチレンジアミン、フェニレンジアミン、２，３−、２，４−及び２，６−トリレンジアミン及び４，４’−、２，４’−及び２，２’−ジアミノジフェニルメタンである。
【０１２２】
更なる可能な開始分子は：エタノールアミン、ジエタノールアミン、Ｎ−メチルエタノールアミン、及びＮ−エチルエタノールアミン、Ｎ−メチルジエタノールアミン、及びＮ−エチルジエタノールアミン及びトリエタノールアミン等のアルカノールアミン及びアンモニアである。多価アルコール、特にエタンジオール、１，２−及び１，３−プロパンジオール、ジエチレングリコール、ジプロピレングリコール、１，４−ブタンジオール、１，６−ヘキサンジオール、グリセロール、トリメチロールプロパン、ペンタエリチリトール、ソルビトール及びサッカロース等の二価〜八価のアルコールを使用することが好ましい。
【０１２３】
ポリエーテルポリオール、好ましくはポリオキシプロピレンポリオール及びポリオキシプロピレン−ポリオキシエチレンポリオールは、弾力性又は半硬質の、気泡ポリイソシアネート重付加生成物を製造するためには、官能価が、好ましくは２〜４、及び特に２及び／又は３であり、そして分子量が、好ましくは１８００〜６０００、及び特に２４００〜４０００であり、そして適切なポリオキシテトラメチレングリコールは、分子量が約３５００以下であり、そして硬質の、気泡ポリイソシアネート重付加生成物（特に、熱硬化性のもの）のためには、官能価が、好ましくは３〜８、及び特に３〜６であり、そして分子量が、好ましくは４００〜３２００、及び特に６００〜２４００である。
【０１２４】
ポリエステルポリオールと同様に、ポリエーテルポリオールは、個々に（単独で）、又は混合物の状態で使用することができる。弾性（エラストマー性）の熱硬化物を製造するために、例えば、分子量が２４００以下のポリエーテルポリオールと、分子量が２８００〜４０００のものとの適切な混合物を使用することが有利であり得る。更に、これらを、グラフトポリマーポリオール、又はポリエステルポリオール、及びヒドロキシル基（水酸基）含有ポリエステルアミド、ポリアセタール、ポリ炭酸塩及び／又はポリエーテルポリアミドと混合することができる。
【０１２５】
可能なヒドロキシル基含有ポリアセタールは、例えば、ジエチレングリコール、トリエチレングリコール等のグリコール、４，４’−ジヒドロキシエトキシジフェニルジメチルメタン、ヘキサンジオール、及びホルムアルデヒドから製造可能な化合物である。適切なポリアセタールは、環式アセタールの重合によって製造することもできる。
【０１２６】
可能なヒドロキシル基含有ポリ炭酸塩は、それ自身公知の種類のものである、この公知の種類のものは、例えば、１，３−プロパンジオール、１，４−ブタンジオール及び／又は１，６−ヘキサンジオール、ジエチレングリコール、トリエチレングリコール又はテトラエチレングリコール等のジオールを、ジアルール炭酸塩、例えばジフェニル炭酸塩又はホスゲンと反応させることによって製造可能である。
【０１２７】
ポリエステルアミドは、例えば、多官能性の、飽和及び／又は不飽和のカルボ酸又はその無水物、及び多官能性の、飽和及び／又は不飽和のアミノアルコール、又は多官能性のアルコールとアミノアルコール及び／又はポリアミンとの混合物から得られる、主として直鎖状(linear)の凝縮物を含む。
【０１２８】
適切なポリエーテルポリアミンは、公知の方法によって、上述したポリエーテルポリオールから製造することができる。例えば、ポリオキシアルキレンポリオールのシアノアルキル化、及び次の形成されたニトリルの水素化（ＵＳ３２６７０５０）、又は水素と触媒の存在下で、アミン又はアンモニアを使用した、ポリオキシアルキレンポリオールの部分的又は完全なアミノ化(amination)（ＤＥ１２１５３７３）を例示して良い。
【０１２９】
更に適切なポリオールは、ポリマー−改質ポリオール、好ましくはポリマー−改質ポリエステルオール又はポリエーテルオール、特に好ましくはグラフトエーテルオール又はグラフトポリエステルオールである。これらは、通常、各場合において、好ましくは熱可塑性ポリマーの含有量が、５〜５０質量％、好ましくは１０〜４５質量％、特に好ましくは１５〜２５質量％、及び特に１８〜２２質量％のポリマーポリオールである。これらのポリマーポリエステルオールは、例えば、ＥＰ−Ａ−２５０３５１に記載されており、そして通常、適切なオレフィン性モノマー、例えばスチレン、アクリロニロリル、アクリレート、及び／又はアクリルアミドを、グラフトベースとして作用するポリエステルオール中で遊離基重合することによって製造される。成長するポリマー鎖の遊離基を、ポリエステルオール又はポリエーテルオールに移動させることによって、通常、側鎖(side chain)が形成される。グラフトコポリマーは別として、ポリマーポリオールは、オレフィンのホモポリマーを、（無変化のポリエステルオール中に分散させ状態で）主として含んでいる。
【０１３０】
好ましい実施の形態では、アクリロニトリル、スチレン、特に専らスチレンがモノマーとして使用される。モノマーは、適切であれば、更なるモノマー、マクロマー、モデレーター（減速剤）の存在下、及び遊離基開始剤（通常、アゾ又はペルオキシド化合物）を使用して、連続相としてのポリエステルオール中で重合される。
【０１３１】
遊離基重合の間、マクロマーは、コポリマー鎖中に導入される。この結果、ポリエステルブロック及びポリアクリロニトリル−スチレンブロック（これらは、連続相及び分散層の界面(interface)で、相共存剤(phase compatibilizer)として作用し、そしてポリマーポリエステルオール粒子の塊状化を抑制する。）を有するブロックコポリマーが形成される。マクロマーの割合は、ポリエーテルオールを製造するために使用されるモノマーの合計量に対して、通常、１〜１５質量％の量で使用される。
【０１３２】
ポリマーポリオールの割合は、成分（ｂ）の合計質量に対して、５質量％を超えることが好ましい。ポリマーポリオールは、例えば、成分（ｂ）の合計質量に対して、３０〜９０質量％の量、又は５５〜８０質量％の量で含まれることが可能である。ポリマーポリオールは、ポリマーポリエステルオール又はポリエーテルオールであることが特に好ましい。
【０１３３】
ポリイソシアネート重付加生成物、及び好ましくはウレタン基又はウレタン及びイソシアヌレート基を含む一体フォームは、鎖増量剤及び／又は架橋剤を付随的に使用して、又は使用することなしに製造することができる。しかしながら、鎖増量剤、架橋剤、又は適切であれば、これらの混合物の添加も機械的特性、例えば硬度を改質するのに有利であることが実証可能である。使用する鎖増量剤及び／又は架橋剤は、分子量が４００未満、好ましくは６０〜３００、及び特に６０〜１５０のジオール及び／又はトリオールである。可能なジオール／トリオールは、例えば、２〜１４個の炭素原子、好ましくは２〜１０個の炭素原子を有する脂肪族、脂環式及び／又はアラリファチックジオール、例えば、エチレングリコール、１，３−プロパンジオール、１，１０−デカンジオール、ｏ−、ｍ−、ｐ−ジヒドロキシシクロヘキサン、ジエチレングリコール、ジプロピレングリコール、及び好ましくは１，４−ブタンジオール、１，６−ヘキサンジオール、及びビス（２−ヒドロキシエチル）ヒドロキノン、１，２，４−、１，３，５−トリヒドロキシシクロヘキサン、グリセロール及びトリエチロールプロパン等のトリオール、及びエチレンオキシド及び／又は１，２−プロピレンオキシドに基く低分子量ヒドロキシル基含有ポリアルキレンオキシド、及び上述した開始材料としてのジオール及び／又はトリオールである。
【０１３４】
気泡ポリウレタン−ポリウレアエラストマーを製造するために、第２級芳香族ジアミン、第１級芳香族ジアミン、３，３’−ジアルキル−及び／又は３，３’，５，５’−テトラアルキル−置換ジアミノジフェニルメタンを、鎖増量剤又は架橋剤として、そして上述したジオール及び／又はトリオールに加え、又はこれらと混合して使用可能である。
【０１３５】
上述した鎖増量剤及び／又は架橋剤（ｃ）は、個々に（単独で）、又は同一又は異なる種類の化合物の混合物として使用することができる。
【０１３６】
鎖増量剤、架橋剤又はこれらの混合物が使用された場合、成分（ｂ）及び（ｃ）の質量に対して、１〜６０質量％、好ましくは４〜５０質量％、及び特に５〜４０質量％の量で使用することが有利である。
【０１３７】
成分ａ）及び（ｂ）及び適切であれば、成分（ｃ）の反応は、本発明に従い、帯電防止添加剤（ｄ）の存在下に行なわれる。
【０１３８】
ポリイソシアネート重付加生成物、特に気泡プラスチックを、ポリイソシアネート重付加法により製造するための触媒（ｅ）として、成分（ｂ）のヒドロキシル基含有化合物、及び適切であれば成分（ｃ）の、有機（適切であれば改質された）ポリイソシアネート（ａ）との反応を大きく加速する化合物を使用することが好ましい。可能な触媒は、有機金属化合物、好ましくは有機カルボン酸のスズ（ＩＩ）塩等の有機スズ化合物、例えば、スズ（ＩＩ）酢酸塩、スズ（ＩＩ）オクトエート、スズ（ＩＩ）エチルヘキサノエート及びスズ（ＩＩ）ラウレート、及び有機カルボン酸のジアルキルスズ（ＩＶ）塩、例えばジブチルスズジ酢酸塩、ジブチルスズジラウレート、ジブチルスズマーレート、及びジオクチルスズジ酢酸塩、及びビスマス（ＩＩＩ）ネオデカノエート、ビスマス２−エチルヘキサノエート、及びビスマスオクタノエート等のビスマスカルボキシレート、又はこれらの混合物である。有機金属化合物は、個々に（単独で）又は好ましくは強塩基性のアミンと組み合わせての何れでも使用される。例えば、２，３−ジメチル−３，４，５，６−テトラヒドロピリミジン等のアミジン、トリエチルアミン、トリブチルアミン、ジメチルベンジルアミン、Ｎ−メチルモルホリン、Ｎ−エチルモルホリン、Ｎ−シクロヘキシルモルホリン、Ｎ，Ｎ，Ｎ’，Ｎ’−テトラメチルエチレンジアミン、Ｎ，Ｎ，Ｎ’，Ｎ’−テトラメチルブタンジアミン、Ｎ，Ｎ，Ｎ’，Ｎ’−テトラメチルヘキサンジアミン、ペンタメチルジエチレントリアミン等の第３級アミン、ビス（ジメチルアミノエチル）エーテル、ビス（ジメチルアミノプロピル）ウレア、ジメチルピペラジン、１，２−ジメチルイミダゾール、１−アザビシクロ［３．３．０］オクタン、及び好ましくは１，４−ジアザビシクロ［２．２．２］オクタン及びトリエタノールアミン、トリイソプロパノールアミン、Ｎ−メチルジエタノールアミン及びＮ−エチルジエタノールアミン及びジメチルエタノールアミン等のアルカノールアミン化合物を例示して良い。化合物（ｂ）がエステルの場合、専らアミン触媒を使用することが好ましい。
【０１３９】
特に、比較的大量のポリイソシアネートが過剰に使用される場合、考慮して良い更なる触媒は：トリス（ジアルキルアミノアルキル）−ｓ−ヘキサヒドロトリアジン、好ましくは、トリス（Ｎ，Ｎ−ジメチルアミノプロピル）−ｓ−ヘキサヒドロトリアジン、テトラメチルアンモニウムヒドロキシド等のテトラアルキルアンモニウムヒドロキシド、ナトリウムヒドロキシド等のアルカリ金属ヒドロキシド、及びナトリウムメトキシド及びカリウムイソプロポキシド等のアルカリ金属アルコキシド、及び１０〜２０個の炭素原子を有し、及び適切であれば、側部ＯＨ基を有する長鎖脂肪酸のアルカリ金属塩である。成分（ｂ）の質量に対して、０．０１〜５質量％、特に０．０５〜２質量％の触媒又は触媒の組合せを使用することが好ましい。
【０１４０】
更に、通常、発泡剤（ｆ）が気泡ポリウレタン(セル状ポリウレタン：cellular polyurethane)の製造に存在する。これらの発泡剤は、水（成分（ｆ−１）と称される）を含むことが好ましい。発泡剤（ｆ）として水（ｆ−１）に加え、又は水の代わりに、公知の化学的又は物理的に作用する化合物（これらは成分（ｆ−２）と称される）を使用することが可能である。物理的発泡剤の例は、ポリウレタン形成の条件下に蒸発する、４〜８個の炭素原子を有する、不活性の（シクロ）アリファチック炭化水素である。更に、Ｓｏｌｋａｎｅ（登録商標）３６５ｍｆｃ等のフッ素化炭化水素も発泡剤として使用することができる。好ましい実施の形態では、水を含むこれら発泡剤の混合物が発泡剤として使用されるが、しかし水を唯一の発泡剤として使用することが特に好ましい。
【０１４１】
好ましい実施の形態では、成分（ｂ）及び存在する場合成分（ｃ）の合計量に対して、水（ｆ−１）が、０．１〜２質量％の量、好ましくは０．２〜１．５質量％、特に好ましくは０．３〜１．２質量％、特に０．４〜１質量％の量で使用される。
【０１４２】
更なる好ましい実施の形態では、物理的発泡剤を含むミクロスフェア（高分子微粒子）が、成分（ａ）、（ｂ）及び適切であれば（ｃ）の反応に、追加的な発泡剤（ｆ−２）として加えられる。ミクロスフェアは、上述した追加的な発泡剤（ｆ−２）との混合物中に使用することもできる。
【０１４３】
ミクロスフェア（ｆ−２）は、通常、熱可塑性ポリマーのシェルを含み、そしてアルカンに基づく、液体の低沸点物質で満たされたコアを含んでいる。このようなミクロスフェアの製造は、例えばＵＳ３６１５９７２に記載されている。ミクロスフェアは、通常５〜５０μｍの直径を有している。適切なミクロスフェアは、Ａｋｚｏ  ＮｏｂｅｌからのＥｘｐａｎｃｅｌｌ（登録商標）の登録商標名で市販されている。
【０１４４】
ミクロスフェアは、通常、成分（ｂ）、存在する場合には成分（ｃ）及び（ｆ）の合計質量に対して０．５〜５％の量で使用することができる。
【０１４５】
ポリイソシアネート重付加法によって、ポリイソシアネート重付加生成物、特に気泡プラスチックを製造するために、適切であれば、助剤及び／又は添加剤（ｆ）も、反応混合物に加えることができる。記載して良い例は、界面活性物質、フォーム安定剤、セル調整剤、離型剤、充填剤、染料、顔料、難燃剤、加水分解抑制剤、静真菌性物質及び静菌性物質である。
【０１４６】
可能な界面活性剤は、例えば、出発材料の均一化の補助に作用し、及び適切であれば、セル構造を調整するのにも適切な化合物である。記載して良い例は、以下の乳化剤、すなわち、キャスターオイル硫酸塩のナトリウム塩、又は脂肪酸のナトリウム塩、及び脂肪酸とアミンとの塩、例えば、ジメチルアミンオーレート、ジエタノールアミンステアレート、ジエタノールアミンリシノール酸塩、スルホン酸の塩、例えば、ドデシルベンゼンジスルホン酸又はジナフチルメタンジスルホン酸及びリシノール酸のアルカリ金属塩又はアンモニウム塩；シロキサン−オキシアルキレンコポリマー及び他の有機ポリシロキサン、エトキシル化アルキルフェノール、エトキシル化脂肪アルコール、パラフィンオイル、キャスターオイル、又はリシノール酸のエステル、ターキーレッドオイル及びピーナッツオイル等のフォーム安定剤、及びパラフィン、脂肪アルコール及びジメチルポリシロキサン等のセル調整剤である。ポリオキシアルキレン及びフルオロアルカン基を側基として有するオリゴマー性アクリレートも、乳化作用、セル構造を改良するのに及び／又はフォールの安定化に適切である。界面活性物質は、成分（ｂ）１００質量部に対して、通常、０．０１〜５質量部の量で使用される。
【０１４７】
適切な離型剤(mold release agent)として、例えば、以下のものを例示して良い：脂肪酸エステルとポリイソシアネートとの反応生成物、アミノ基含有ポリシロキサンと脂肪酸との塩、炭素原子を少なくとも８個有する、飽和又は不飽和（シクロ）アリファチックカルボン酸と第３級アミンとの塩、及びまた特に、カルボン酸エステル及び／又はカルボキシアミド等の内部離型剤（この内部離型剤は、少なくとも２官能性のアルカノールアミン、分子量が６０〜４００のポリオール及び／又はポリアミンを使用して、モンタン酸と（少なくとも１０個の炭素原子を有する）少なくとも１種の脂肪族カルボン酸の混合物をエステル化又はアミド化することによって製造される（ＥＰ−Ａ−１５３６３９））、有機アミン、ステアリン酸の金属塩、及び有機モノカルボン酸及び／又はジカルボン酸又はこれらの無水物の混合物（ＤＥ−Ａ−３６０７４４７）、又は、イミノ化合物、カルボン酸の金属塩、及び適切であれば、カルボン酸の混合物（ＵＳ４７６４５３７）である。
【０１４８】
本発明の目的のために、充填剤、特に補強充填剤は、公知である通常の、有機及び無機充填剤、補強材料、おもり剤(weighting agent)、塗装、被覆における摩擦特性を改良するための添加剤等である。例示して良い特定の例は：ケイ酸含有無機物等の無機充填剤、例えばアンチゴライト、蛇紋岩、ホルンブレンド、角閃石、クリソタイル(chrisotile)、タルク等のシートシリケート；カオリン、酸化アルミニウム、酸化チタン、及び酸化鉄等の酸化金属、チョーク、バライト等の金属塩、及び硫化カドミウム、硫化亜鉛、及びガラス等の無機顔料である。カオリン（陶土：China clay）、アルミニウムシリケート、及び硫酸バリウムとアルミニウムシリケートの共沈殿物、及び珪石灰、金属ファイバー等の天然及び合成の繊維状無機物、及び特に、（適切であれば陶砂(size)で被覆された）種々の長さのガラスファイバーを使用することが好ましい。可能な有機ファイバーは、例えば：カーボンブラック、メラミン、ロジン、シクロペンタジエニル樹脂、及びグラフトポリマー及びセルロースファイバー、芳香族及び／又は脂肪族ジカルボン酸エステルに基いたポリアミドファイバー、ポリアクリロニトリルファイバー、ポリウレタンファイバー、ポリエステルファイバー、及び特にカーボンファイバーである。
【０１４９】
無機及び有機充填剤は、個々に（単独で）又は混合物として使用可能であり、そして成分（ａ）〜（ｃ）の質量に対して、０．５〜５０質量％、好ましくは１〜４０質量％の量で加えることが有利であり、これに対して、天然及び合成ファイバーのマット、不織布及び織布の含有量は８０質量％以下であることが有利である。
【０１５０】
適切な難燃剤は、例えば、トリクレジルリン酸塩、トリス−２−クロロエチルリン酸塩、トリクロロプロピルリン酸塩、及びトリス−２，３−ジブロモプロイルリン酸塩である。
【０１５１】
上述したハロゲン置換のリン酸塩（ホスフェート）とは別に、レッドホスホラス（赤リン）、酸化アルミニウムハイドレード（酸化アルミニウム水和化物）、アンモニウムトリオキシド、酸化ヒ素、アンモニウムポリリン酸塩、及び硫酸カルシウム又はメラミン等のシアヌル酸誘導体等の無機難燃剤を使用することができ、又はポリイソシアネート重付加生成物を難燃性にするために、アンモニウムポリリン酸塩、及びメラミン等の少なくとも２種の難燃剤、及び適切であれば、スターチ（糊）例えばメイズスターチの混合物を使用することができる。通常、１００質量部の成分（ｂ）につき、難燃剤を５〜５０質量部、好ましくは５〜２５質量部使用することが有利であることがわかった。
【０１５２】
ウレア及び／又は好ましくはウレタン基を含有する気泡プラスチックを製造するために、有機ポリイソシアネート（ａ）、反応性水素原子を少なくとも２個有する、比較的高分子量の化合物（ｂ）、及び適切であれば、鎖増量剤及び／又は架橋剤（ｃ）が、以下の量で反応される、すなわち、ポリイソシアネート（ａ）のＮＣＯの、成分（ｂ）、及び存在する場合には成分（ｃ）及び成分（ｆ）の反応性水素の合計に対する等量比が、０．８５〜１．２５：１、好ましくは０．９０〜１．１５：１の量で反応される。セル状粒子が、少なくとも部分的に結合イソシアヌレート基を含む場合、通常では、ポリイソシアネート（ａ）のＮＣＯの、成分（ｂ）、及び存在する場合には成分（ｃ）及び成分（ｆ）の反応性水素の合計に対する割合は、１．５〜２０：１、好ましくは１．５〜８：１にされる。１：１の割合は、１００のイソシアネートインデックスに対応する。
【０１５３】
ポリイソシアネート重付加生成物を含む気泡プラスチック、好ましくは気泡エラストマー又は特にポリウレタンフォームは、ワンショット法によって製造することが有利であり、ワンショット法は、例えば、反応射出成形技術（インジェクション成形技術）、高圧技術又は低圧技術の補助下に、開放した、又は閉鎖した成形型、例えば、金属成形型、例えばアルミニウム、鋳鉄又はスチール（鋼）成形型内で行なわれる。２成分法を使用し、そして、構成成分（ｂ）、（ｄ）、（ｅ）及び適切であれば、（ｃ）及び（ｆ）を組み合わせて成分（Ａ）を形成し、そして有機ポリイソシアネート、改質ポリイソシアネート（ａ）又は上述したポリイソシアネート、適切であれば発泡剤（ｄ）の混合物を成分（Ｂ）として使用することが特に有利であることがわかった。
【０１５４】
出発成分は、１５〜９０℃の温度、好ましくは２０〜５０℃の温度で混合され、そして開放した成形型内、適切であれば、大気圧以上の閉鎖した成形型内に導入される。上述のように、混合は、攪拌機又は攪拌スクリューを使用して機械的に行うことができ、又は高圧力下に向流インジェクション法によって行うことができる。成形型温度は、２０〜９０℃が有利であり、３０〜６０℃が好ましく、そして４５〜５０℃が特に好ましい。
【０１５５】
好ましい実施の形態では、気泡ポリウレタン（セル状ポリウレタン）、特に気泡エラストマーは、反応射出成形技術を使用して、閉鎖した成形型内で製造され、そして、密な領域とセル状コア（気泡コア）を有する成形物（この成形物は、圧縮割合(degree of compaction)が１．５〜８．５の範囲、好ましくは２〜６の範囲の圧縮状態になっている。）が閉鎖した成形型内で製造される。
【０１５６】
本発明により製造される気泡エラストマー及び対応する一体フォームは、約０．４５〜１．２ｇ／ｃｍ3、好ましくは０．４５〜０．８５ｇ／ｃｍ3の密度を有することが可能であり、一方、充填剤を含む製品は、より高い密度、例えば上限が１．４ｇ／ｃｍ3及びそれ以上の上限の密度を有することが可能である。このような帯電防止性気泡エラストマーから成る成形物は、（その間で静電荷の帯電が防止されるべき）２つの固体の間で主に使用され、例えば、ローラ、湿った要素(damping element)等の荷重付加された又は湿った要素、フロアカバリング及びオフィス又は仕事場のフロアマット、フィルム、（フロアマット、ステアリングホイール、肘掛等の）自動車室内要素、外科分野のマットレス、例えば、電子部品の製造に使用される椅子の肘掛、又は靴ソール（靴底）（これらの要素は、静電気の帯電（荷電）を防止することが意図されている。）に使用される。従って、本発明は、本発明に従う帯電防止ポリウレタンを含む、ローラ、湿った要素、フロアカバリング、フィルム、及び自動車室内要素を含む。特に、本発明の成形物は、靴、特に帯電防止安全靴のアウトソール及び／又はスルーソール(throughsole)として使用される。従って、本発明は、スルーソール及び／又はアウトソールとして帯電防止ポリウレタンを含む、靴ソール、及び本発明に従う靴ソールを有し、ＤＩＮＥＮ２０３４４−１に合致する安全靴を提供する。
【０１５７】
更に、本発明の方法により製造される柔軟(軟質：flexible)で弾性を有する及び半硬質のフォーム、及び対応する一体フォームが、０．０２〜０．４５ｇ／ｃｍ3の密度で得ることができ、そして、柔軟で弾性を有するフォームの密度は、０．０２５〜０．２４ｇ／ｃｍ3であることが好ましく、そして０．０３〜０．１ｇ／ｃｍ3であることが特に好ましい。半硬質のフォーム及び一体フォームの全体的な密度は、０．２〜０．９ｇ／ｃｍ3であることが好ましく、及び０．３５〜０．８ｇ／ｃｍ3であることが特に好ましい。これらは、例えば、自動車の室内品に使用することができる。
【０１５８】
帯電防止コンパクトポリウレタン（密な帯電防止ポリウレタン）及び帯電防止熱可塑性ポリウレタンは、靴ソールとして使用することが好ましく、アウトソール、ローラ、フィルム又はフロアカバリングに使用することが特に好ましい。
【０１５９】
本発明の帯電防止ポリマー、特に気泡ポリイソシアネート付加生成物は、フォームの合計質量に対して、２．５質量％付加されるだけで、１０7Ω／ｃｍ以下の体積抵抗を示し、好ましくは５*１０6Ω／ｃｍ以下、及び特に１*１０6Ω／ｃｍ以下の体積抵抗を示す。通常の処方物を適用することにより、例えば、架橋剤（部分）を適用することにより、成分（ａ）〜（ｇ）に対してイオン液体を１０質量％付加した場合であっても、ＤＩＮ５３５１２に従う反発弾性(rebound resilience)、ＤＩＮ５３５０４に従う引っ張り強さ、及び伸長性、ＤＩＮ５３５０５に従うショアＡ硬度、ＤＩＮ５３５０７に従う引裂抵抗(tear propagation resistance)、ＤＩＮ５３５４３に従う長期間屈曲性(long-term flexural property)、及びＤＩＮＥＮ３４４−１に従う膨潤（膨張）等の機械的パラメータについて、イオン液体を加えない場合に得られるものと実質的に同等のものを得ることが可能である。更に、成分（ａ）〜（ｇ）の合計質量に対してイオン液体を１０質量％以下の量で含む系の、クリーム時間、フルリンス時間、及びバクリング時間(buckling time)等の反応特性パラメータは、この系の適用の後に、帯電防止添加剤を有しない通常の系のパラメータと比較しても、実質的に変化がない。最後に、本発明のポリイソシアネート重付加生成物の体積抵抗が、老朽化（時効）、特にＤＩＮ５３５４３又はＥＮＩＳＯ２４４０に従う、７０℃及び９５％の相対湿度における加水分解試験における老朽化に対して独立していたことは、驚くべきことであった。本発明のポリマーの有利な特性について、以下に実施例を使用して説明する。
【実施例】
【０１６０】
実施例
表１に示した出発材料から出発して、密度が２６０〜３００ｇ／ｌのフォームを製造した。この目的のために、成分を混合し、そして開放した成形型内に注入（インジェクト）した。
【０１６１】
【表１】
2009526109.tif 000008
【０１６２】
表中の記載は以下の意味を有する。
【０１６３】
ポリオール：アジピン酸（ＡＤＡ）、１，４−ブタンジオール（Ｂ１４）及びエチレングリコール（ＥＧ）に基くポリエステルポリオール
ＫＶ：  モノエチレングリコール
安定剤１：Ｔｅｇｏｓｔａｂ  Ｂ８４４３（登録商標）（Ｄｅｇｕｓｓａ）
安定剤２：Ｅｌａｓｔｏｔａｂ  Ｈ０１（登録商標）（ＢＡＳＦ）
Ｋ：アミン触媒、Ｌｕｐｒａｇｅｎ  Ｎ２０３（登録商標）（ＢＡＳＦ）
ＡＳ１：Ｉｎｏｒｇａｎｉｃ  ａｎｔｉｓｔａｔｉｃ  Ｃａｔａｆｏｒ  ＭＳ／Ｔ（登録商標）（Ｒｈｏｄｉａ）
ＡＳ２：Ｏｒｇａｎｉｃ  ａｎｔｉｓｔａｔｉｃ  Ｃａｔａｆｏｒ  Ｆ（登録商標）（Ｒｈｏｄｉａ）
ＩＬ１：１−エチル−３−メチルイミダゾリウムメチルスルホネート
ＩＬ２：１−エチル−３−メチルイミダゾリウムジシアンアミド
ＩＬ３：１−ブチル−３−メチルイミダゾールヘキサフルオロリン酸塩
ＩＬ４：１−エチル−３−メチルイミダゾリウム硫酸エチル（エチル硫酸塩）
ＩＬ５：１−エチル−３−メチルイミダゾリウムチオシアネート
ＩＳＯ１８７／３（登録商標）：４，４’−ＭＤＩ、ポリエステルポリオールに基く、Ｅｌａｓｔｏｇｒａｎからのイソシアネートプレポリマー、及び適切であれば、低分子量のジオールを添加、ＮＣＯ含有量＝１６．０％
ＡＳ１及び２は、従来技術からの帯電防止添加剤であり、これらは比較試験Ｃ１及びＣ２で試験された。比較試験Ｃ３の場合、帯電防止添加剤は添加されなかった。実験１〜５は、帯電防止添加剤としてイオン液体ＩＬ１〜ＩＬ５の内のひとつを含む、本発明に従うポリウレタンフォームの結果を示している。測定した、体積抵抗及び加水分解試験での老朽化における帯電防止添加剤の長期間作用（long-term action）を表２に示す。加水分解試験では、試験する物品を、７０℃及び９５％の相対雰囲気湿度で、表に示した時間、保管した。
【０１６４】
【表２】
2009526109.tif 000009
【０１６５】
表２から、帯電防止添加剤を５質量％均一に添加した場合では、公知の帯電防止添加剤を使用した場合（比較実験１及び２）を使用した場合の体積抵抗は、イオン液体を使用した場合（実験１〜５）よりも高いことがわかる。更に、公知の帯電防止添加剤ＡＳ１が使用された系(system)の体積抵抗は、本発明に従う系と比較して大きく増加しており、このことは、（公知の場合の）効果が低いことを示している。そして、別の公知の帯電防止添加剤ＡＳ２が使用された場合の体積抵抗は、加水分解試験において大きく増加し、そして加水分解試験における１４日後、その値は、帯電防止添加剤を使用しないフォームの値にまで（おおよそ）達するものであった。このような挙動（特性）は、イオン液体を帯電防止添加剤として使用した場合には、観察されなかった。
【０１６６】
実験６、７及び８は、帯電防止添加剤の反応特性及び機械的特性の効果を示している。表３に示した出発材料から出発して、フォームを除いた密度(free-foam density)が２６０〜３００ｇ／ｌのフォームが製造された。この目的のために、成分を混合し、そして開放した成形型内に注入（インジェクト）した。二重圧縮(doubled compaction)において、テストプレート上で、機械的特性を測定した：
【０１６７】
【表３】
2009526109.tif 000010
【０１６８】
実験６〜８の特性を表４に示す。
【０１６９】
【表４】
2009526109.tif 000011
【０１７０】
表４から、体積抵抗を低減するためにイオン液体を加えた場合に、系の特性及び他の製造特性が、実質的に変わることなく維持されていることがわかる。
【０１７１】
数値は、以下のように測定した：
ＤＩＮ５３５１２に従う反発弾性
ＤＩＮ５３５０４に従う引っ張り強さ、及び伸長性
ＤＩＮ５３５０５に従うショアＡ硬度
ＤＩＮ５３５０７に従う引裂抵抗
ＤＩＮ５３５４３に従う長期間屈曲性
【手続補正書】
【提出日】平成19年9月15日(2007.9.15)
【手続補正１】
【補正対象書類名】特許請求の範囲
【補正対象項目名】全文
【補正方法】変更
【補正の内容】
【特許請求の範囲】
【請求項１】
イオン液体を含む気泡ポリウレタン。
【請求項２】
イオン液体が、ポリマーマトリックスと共有結合していないことを特徴とする請求項１に記載の気泡ポリウレタン。
【請求項３】
イオン液体が室温で液体であることを特徴とする請求項１又は２に記載の気泡ポリウレタン。
【請求項４】
イオン液体のために使用されるカチオンが、１，２，３−トリメチルイミダゾリウム、１，３，４，５−テトラメチルイミダゾリウム、１，３，４−ジメチルイミダゾリウム、１，３，４−トリメチルイミダゾリウム、１，３−ジブチル−２−メチルイミダゾリウム、１，３−ジブチルイミダゾリウム、１，２−ジメチルイミダゾリウム、１，３−ジメチルイミダゾリウム、１−ベンジル−３−メチルイミダゾリウム、１−ブチル−２，３−ジメチルイミダゾリウム、１−ブチル−２−エチル−５−メチルイミダゾリウム、１−ブチル−２−エチルイミダゾリウム、１−ブチル−２−メチルイミダゾリウム、１−ブチル−３，４，５−トリメチルイミダゾリウム、１−ブチル−３，４−ジメチルイミダゾリウム、１−ブチル−３−エチルイミダゾリウム、１−ブチル−４−メチルイミダゾリウム、１−ブチルイミダゾリウム、１−デシル−３−メチルイミダゾリウム、１−ドデシル−３−メチルイミダゾリウム、１−エチル−２，３−ジメチルイミダゾリウム、１−エチル−３−メチルイミダゾリウム、１−ヘキサデシル−２，３−ジメチルイミダゾリウム、１−ヘキサデシル−３−メチルイミダゾリウム、１−ヘキシル−２，３−ジメチルイミダゾリウム、１−ヘキシル−３−メチルイミダゾリウム、１−メチル−２−エチルイミダゾリウム、１−メチル−３−オクチルイミダゾリウム、１−メチルイミダゾリウム、１−ペンチル−３−メチルイミダゾリウム、１−フェニルプロピル−３−メチルイミダゾリウム、１−プロピル−２，３−ジエメチルイミダゾリウム、１−テトラデシル−３−メチルイミダゾリウム、２，３−ジメチルイミダゾリウム、２−エチル−３，４−ジメチルイミダゾリウム、３，４−ジメチルイミダゾリウム、１，２−ジメチルピリジニウム、グアニジニウム、ヘキサメチルグアニジニウム、Ｎ，Ｎ，Ｎ'，Ｎ'−テトラメチル−Ｎ”−エチルグアニジニウム、Ｎ−ペンタメチル−Ｎ−イソプロピルグアニジニウム、Ｎ−ペンタメチル−Ｎ−プロピルグアニジニウム、ベンジルトリフェニルホスホニウム、テトラブチルホスホニウム、トリヘキシル（テトラデシル）ホスホニウム、及びトリイソブチル（メチル）ホスホニウムから成る群から選ばれるカチオンであることを特徴とする請求項１〜３の何れか１項に記載の気泡ポリウレタン。
【請求項５】
イオン液体のために使用されるアニオンが、酢酸塩、ビス（２，４，４−トリメチルペンチル）ホスフィン酸塩、ビス（マロナート）ホウ酸塩、ビス（オキサレート）ホウ酸塩、ビス（ペンタフルオロエチル）ホスフィン酸塩、ビス（フタラート）ホウ酸塩、ビス（サリシラート）ホウ酸塩、ビス（トリフルオロメタンスルホニル）イミデート、ビス（トリフルオロメタンスルホニル）メタン、ビス（トリフルオロメチル）イミデート、ホウ酸塩、臭化物、臭素アルミン酸塩、炭酸塩、クロロアルミン酸塩、デシルベンゼンスルホン酸塩、ジクロロカプレート、ジシアナミド、ジデシルベンゼンスルホン酸塩、ジドデシルベンゼンスルホン酸塩、ジエチルリン酸塩、リン酸二水素塩、ドデシルベンゼンスルホン酸塩、エチル硫酸塩、スルホン酸エチル、フッ化物、ヘキサフルオロリン酸塩、炭酸水素塩、リン酸水素塩、硫酸水素塩、亜硫酸水素塩、ヨウ化物、メチル硫酸塩、スルホン酸メチル、硝酸塩、亜硝酸塩、リン酸塩、亜硫酸塩、テトラシアンホウ酸塩、テトラフルオロホウ酸塩、テトラキス（水素スルファト）ホウ酸塩、テトラキス（メチルスルホネート）ホウ酸塩、チオシアネート、トシレート、トリクロロ亜鉛酸塩、トリフルオロ酢酸塩、トリフルオロスルホン酸メチル、トリス（ヘプタフルオロプロピル）トリフルオロリン酸塩、トリス（ノナフルオロブチル）トリフルオロリン酸塩、トリス（ペンタフルオロエチル）トリフルオロリン酸塩、トリス（ペンタフルオロエチルスルホニル）トリフルオロリン酸塩から成る群から選ばれるアニオンであることを特徴とする請求項１〜４の何れか１項に記載の気泡ポリウレタン。
【請求項６】
イオン液体が、１−エチル−３−メチルイミダゾリウムスルホン酸メチル、１−エチル−３−メチルイミダゾリウムジシアナミド、１−エチル−３−メチルイミダゾリウムエチル硫酸塩、１−エチル−３−メチルイミダゾリウムチオシアネート、１−エチル−３−メチルイミダゾリウムテトラフルオロホウ酸塩、１−エチル−３−メチルイミダゾリウムヘキサフルオロリン酸塩、１−エチル−３−メチルイミダゾリウムジエチルリン酸塩、１−エチル−３−メチルイミダゾリウム臭化物、１−エチル−３−メチルイミダゾリウムｐ−トルエンスルホン酸塩、１−ブチル−３−メチルイミダゾリウムメタンスルホン酸塩、１−ブチル−３−メチルイミダゾリウムジシアナミド、１−ブチル−３−メチルイミダゾリウムエチル硫酸塩、１−ブチル−３−メチルイミダゾリウムチオシアネート、１−ブチル−３−メチルイミダゾリウムジメチルリン酸塩、１−ブチル−３−メチルイミダゾリウム臭化物、１−ブチル−３−メチルイミダゾリウムｐ−トルエンスルホン酸塩、１−ブチル−３−メチルイミダゾリウムテトラフルオロホウ酸塩、及び１−ブチル−３−メチルイミダゾリウムヘキサフルオロリン酸塩から成る群から選ばれることを特徴とする請求項１〜３の何れか１項に記載の気泡ポリウレタン。
【請求項７】
イオン液体が、ポリマーの合計質量に対して０．００１〜３０質量％の量で含まれることを特徴とする請求項１〜６の何れか１項に記載の気泡ポリウレタン。
【請求項８】
請求項１〜７の何れか１項に記載の気泡ポリウレタンを含むことを特徴とするローラー。
【請求項９】
請求項１〜７の何れか１項に記載の気泡ポリウレタンを含むことを特徴とするフィルム。
【請求項１０】
請求項１〜７の何れか１項に記載の気泡ポリウレタンを含むことを特徴とするフロアカバリング。
【請求項１１】
請求項１〜７の何れか１項に記載の気泡ポリウレタンを含むことを特徴とする自動車室内要素。
【請求項１２】
請求項１〜７の何れか１項に記載の気泡ポリウレタンを含むことを特徴とする帯電防止靴ソール。
【請求項１３】
請求項１２に記載の帯電防止靴ソールをスルーソール及び／又はアウトソールとして含むことを特徴とする安全靴。
【請求項１４】
帯電防止性気泡ポリイソシアネート重付加生成物を製造する方法であって、
ａ）有機及び／又は改質ポリイソシアネートを、
ｂ）反応性水素原子を少なくとも２個有し、分子量が比較的高い少なくとも１種の化合物、及び
ｃ）適切であれば、低分子量鎖増量剤と、以下のｄ）〜ｇ）
ｄ）イオン液体を含む帯電防止添加剤、
ｅ）触媒、
ｆ）発泡剤、及び
ｇ）適切であれば他の添加剤
の存在下に反応させることを含む方法。
【請求項１５】
イオン液体を気泡ポリウレタン用の帯電防止添加剤として使用する方法。
【国際調査報告】
2009526109.tif 000012
2009526109.tif 000013
2009526109.tif 000014
2009526109.tif 000015